(57)【特許請求の範囲】
【請求項１】
トナー母体粒子の製造方法であって、
少なくとも結着樹脂及び／又は結着樹脂前駆体、着色剤、離型剤を含むトナー材料を有機溶媒中で溶解又は分散させて第一の液を調製する工程と、
該第一の液を水系媒体中で乳化又は分散させて、ブルックフィールド粘度計を用いて測定される回転数６０ｒｐｍ、温度２５℃における粘度が５０ｍＰa・秒以上８００ｍＰa・秒以下である第二の液を調製する工程と、
該第二の液を７０ｋＰa以下に減圧されている管の内側壁面に沿って略鉛直下向きに液膜として流し、該液膜流とされた第二の液の温度を前記管の壁面を介してトナー母体粒子のガラス転移点以下に維持しつつ加熱する加熱部により、前記有機溶媒を揮発させる工程と、
を備え、
前記液膜として流す管の下方端部が、加熱部から突出していることを特徴とするトナー母体粒子の製造方法。
【請求項２】
前記結着樹脂前駆体が、活性水素基を有する化合物及び該化合物の活性水素基と反応可能な官能基を有する重合体とからなることを特徴とする請求項１に記載のトナー母体粒子の製造方法。
【請求項３】
前記液膜として流す管の下方端部が前記加熱部から突出しており、該第二の液が管の内壁を流下する線速度をＶ１ｍ/秒、排出される線速度をＶ２ｍ/秒としたときに、次の式（１）
式（１）  Ｖ１≦Ｖ２
を満たすことを特徴とする請求項１又は２に記載のトナー母体粒子の製造方法。
【請求項４】
前記有機溶媒を揮発させる工程が、前記第二の液を７０ｋＰa以下に減圧されている内管の内側壁面に沿って略鉛直下向きに液膜として流し、該液膜流とされた第二の液の温度を、内管と外管の間に熱媒体を供給することによって内管の壁面を介して前記母体粒子のガラス転移点以下に維持しつつ加熱する加熱により、前記有機溶媒を揮発させることを特徴とする請求項１乃至３のいずれかに記載のトナー母体粒子の製造方法。
【請求項５】
前記トナー材料が、金属カチオンの少なくとも一部が有機カチオンでイオン交換されている変性層状無機鉱物をさらに含むことを特徴とする請求項１乃至４のいずれかに記載のトナー母体粒子の製造方法。
【請求項６】
前記変性層状無機鉱物が、前記第一の液を調製する際に前記結着樹脂との混合物からなる複合体として用いられ、且つ該変性層状無機鉱物の体積平均粒径が０．１μｍ以上０．５５μｍ以下であり、粒径が１μｍ以上である粒子の含有量が１５体積％以下であることを特徴とする請求項５に記載のトナー母体粒子の製造方法。
【請求項７】
前記トナー母体粒子中における前記変性層状無機鉱物の含有量が、０．１質量％以上５質量％以下であることを特徴とする請求項５又は６に記載のトナー母体粒子の製造方法。
【請求項８】
前記有機カチオンが、４級アンモニウムイオンであることを特徴とする請求項５乃至７のいずれかに記載のトナー母体粒子の製造方法。
【請求項９】
前記トナー母体粒子の体積平均粒径が、３μｍ以上７μｍ以下であることを特徴とする請求項１乃至８のいずれかに記載のトナー母体粒子の製造方法。
【請求項１０】
前記トナー母体粒子の数平均粒径に対する体積粒径の比が、１．０以上１．２以下であることを特徴とする請求項１乃至９のいずれかに記載のトナー母体粒子の製造方法。
【請求項１１】
前記トナー母体粒子の平均円形度が、０．９４以上０．９９以下であることを特徴とする請求項１乃至１０のいずれかに記載のトナー母体粒子の製造方法。
【請求項１２】
前記トナー母体粒子における粒径が２μｍ以下である粒子の含有量が、１０個数％以下であることを特徴とする請求項１乃至１１のいずれかに記載のトナー母体粒子の製造方法。
【請求項１３】
前記トナー母体粒子の形状係数ＳＦ-１が１１０以上２００以下であり、形状係数ＳＦ-２が１１０以上３００以下であることを特徴とする請求項１乃至１２のいずれかに記載のトナー母体粒子の製造方法。
【請求項１４】
前記結着樹脂としてポリエステルを含有することを特徴とする請求項１乃至１３のいずれかに記載のトナー母体粒子の製造方法。
【請求項１５】
前記結着樹脂中に含有される前記ポリエステルの含有量が、５０質量％以上１００質量％以下であることを特徴とする請求項１４に記載のトナー母体粒子の製造方法。
【請求項１６】
前記ポリエステルにおけるＴＨＦ可溶分の重量平均分子量が、１０００以上３００００以下であることを特徴とする請求項１４又は１５に記載のトナー母体粒子の製造方法。
【請求項１７】
前記ポリエステルのガラス転移点が、３５℃以上６５℃以下であることを特徴とする請求項１４乃至１６のいずれかに記載のトナー母体粒子の製造方法。
【請求項１８】
前記第二の液を調製する工程で、前記活性水素基を有する化合物と、前記化合物の活性水素基と反応可能な官能基を有する重合体を反応させることを特徴とする請求項２乃至１７のいずれかに記載のトナー母体粒子の製造方法。
【請求項１９】
前記活性水素基と反応可能な官能基を有する重合体が、イソシアネート基を有するポリエステルであることを特徴とする請求項２乃至１８のいずれかに記載のトナー母体粒子の製造方法。
【請求項２０】
前記イソシアネート基を有するポリエステルの重量平均分子量が、３０００以上２００００以下であることを特徴とする請求項１９に記載のトナー母体粒子の製造方法。
【請求項２１】
前記トナー母体粒子のガラス転移点が、４０℃以上７０℃以下であることを特徴とする請求項１乃至２０のいずれかに記載のトナー母体粒子の製造方法。
【発明の詳細な説明】
【技術分野】
【０００１】
本発明は、複写機、レーザープリンターあるいはファクシミリ等の電子写真プロセスを用いる画像形成技術の高画質化に対応したトナー母体粒子の製造方法とそれにより得られるトナー母体粒子に関する。
【背景技術】
【０００２】
近年、市場からの高画質化の強い要求から、電子写真装置及びトナーの開発が進められている。高画質化に対応したトナーとしては、粒径分布が狭い球形のトナーが知られている。これにより、現像時のトナーの挙動が揃って、微小ドットの再現性を向上させることができる。しかしながら、小粒径で粒径分布が狭い球形のトナーは、クリーニング性が低下するという問題がある。特に、ブレードクリーニングでは、このようなトナーを安定的にクリーニングすることが困難である。
【０００３】
このため、トナーの形状を異形化する方法が知られている。これにより、トナーの流動性を低下させることができ、ブレードクリーニングで、トナーを除去しやすくなる。しかしながら、トナーを異形化しすぎると、現像時のトナーの挙動が不安定となり、微小ドットの再現性が低下するという問題がある。さらに、定着前の被転写体上のトナー層中でのトナーの充填率が低下するため、定着時のトナー層中での熱伝導度が小さくなり、低温定着性が低下するという問題がある。特に、定着時に印加される圧力が小さい場合に、この傾向が顕著になる。
【０００４】
例えば、特許文献１には、結着樹脂と着色剤とを水と混和しない溶媒中で混合する工程、得られた組成物を分散安定剤の存在下で水系媒体中に分散させる工程、得られた懸濁液から加熱および／または減圧により溶媒を除去し、表面に凹凸を有する粒子を形成する工程、および加熱により球形化または変形する工程を有する静電荷像現像用トナーの製造方法が提案されている。しかしながら、規則性のない不定形トナーが得られるため、帯電安定性が低下するという問題がある。
また、特許文献２には、溶媒中の樹脂及び／又はその前駆体からなる分散液中にフィラーが分散されてなるフィラー含有分散液を水性媒体中に分散し、水中油型分散液を形成し、油滴中にフィラーの少なくとも一部からなる集積層を形成し、水中油型分散液を脱溶媒して樹脂粒子を得るトナー用樹脂粒子の製造法が提案されている。しかしながら、クリーニング性と低温定着性の両立が充分でないという課題がある。
【０００５】
また、トナー組成物を有機溶媒に溶解又は分散した溶解物又は分散物を微粒子分散剤の存在する水系媒体中に分散し、得られた乳化分散液を連続真空脱泡機に導入し、剪断力を加えながら有機溶剤を除去してトナーを製造する方法が提案されている（特許文献３参照）。この提案により、文字チリ、細線再現性を低下させることなく容易なクリーニング性を確保することができるが、小粒径で粒径分布が狭い球形のトナーとするには、さらに有機溶剤を除去する工程の効率を向上させる必要がある。
【０００６】
また、ウレタン結合で変性されたポリエステル（ｉ）と変性されていないポリエステル（ii）を含有するバインダーを溶剤に溶解後、水系媒体中で分散造粒法によりトナーを製造する方法が提案されている（特許文献４参照）。あるいは、イソシアネート基含有ポリエステルプレポリマー（Ａ１）を水系媒体中でアミン類（Ｂ）により伸長反応及び／又は架橋反応させてなる樹脂（ｉ）と、（Ａ１）及び（Ｂ）と反応しないポリマー（ii）とからなるトナーバインダー、及び着色剤からなるトナーの製造方法が提案されている（特許文献５参照）。
あるいは、高分子量の樹脂（Ａ）と低分子量の樹脂（Ｂ）とからなるバインダーと着色剤からなるトナーを水系媒体中で製造する方法が提案されている（特許文献６参照）。
特許文献４〜特許文献６の提案により、耐熱保存性、低温定着性、耐ホットオフセット性、画像の光沢性等に優れたトナーが得られるとしている。しかし、小粒径で粒径分布が狭い球形のトナーを工業的に製造する場合のプロセス、特に溶剤を除去する工程に関して十分とは言えない。
【発明の概要】
【発明が解決しようとする課題】
【０００７】
本発明は、上記従来技術が有する問題に鑑み、微小ドットの再現性及びクリーニング性に優れるトナーを効率よく製造することが可能なトナー母体粒子の製造方法を提供することを目的とする。
【課題を解決するための手段】
【０００８】
本発明者らは鋭意検討した結果、以下の〔１〕〜〔２１〕に記載する発明によって上記課題が解決されることを見出し本発明に至った。以下、本発明について具体的に説明する。
【０００９】
〔１〕トナー母体粒子の製造方法であって、少なくとも結着樹脂及び／又は結着樹脂前駆体、着色剤、離型剤を含むトナー材料を有機溶媒中で溶解又は分散させて第一の液を調製する工程と、該第一の液を水系媒体中で乳化又は分散させて、ブルックフィールド粘度計を用いて測定される回転数６０ｒｐｍ、温度２５℃における粘度が５０ｍＰa・秒以上８００ｍＰa・秒以下である第二の液を調製する工程と、該第二の液を７０ｋＰa以下に減圧されている管の内側壁面に沿って略鉛直下向きに液膜として流し、該液膜流とされた第二の液の温度を前記管の壁面を介してトナー母体粒子のガラス転移点以下に維持しつつ加熱する加熱部により、前記有機溶媒を揮発させる工程と、
を備え、前記液膜として流す管の下方端部が、加熱部から突出していることを特徴とするトナー母体粒子の製造方法。
〔２〕前記結着樹脂前駆体が、活性水素基を有する化合物及び該化合物の活性水素基と反応可能な官能基を有する重合体とからなることを特徴とする上記〔１〕に記載のトナー母体粒子の製造方法。
〔３〕前記液膜として流す管の下方端部が前記加熱部から突出しており、該第二の液が管の内壁を流下する線速度をＶ１ｍ/秒、排出される線速度をＶ２ｍ/秒としたときに、次の式（１）
式（１）    Ｖ１≦Ｖ２
を満たすことを特徴とする上記〔１〕又は〔２〕に記載のトナー母体粒子の製造方法。
〔４〕前記有機溶媒を揮発させる工程が、前記第二の液を７０ｋＰa以下に減圧されている内管の内側壁面に沿って略鉛直下向きに液膜として流し、該液膜流とされた第二の液の温度を、内管と外管の間に熱媒体を供給することによって内管の壁面を介して前記母体粒子のガラス転移点以下に維持しつつ加熱する加熱により、前記有機溶媒を揮発させることを特徴とする上記〔１〕乃至〔３〕のいずれかに記載のトナー母体粒子の製造方法。
〔５〕前記トナー材料が、金属カチオンの少なくとも一部が有機カチオンでイオン交換されている変性層状無機鉱物をさらに含むことを特徴とする上記〔１〕乃至〔４〕のいずれかに記載のトナー母体粒子の製造方法。
〔６〕前記変性層状無機鉱物が、前記第一の液を調製する際に前記結着樹脂との混合物からなる複合体として用いられ、且つ該変性層状無機鉱物の体積平均粒径が０．１μｍ以上０．５５μｍ以下であり、粒径が１μｍ以上である粒子の含有量が１５体積％以下であることを特徴とする上記〔５〕に記載のトナー母体粒子の製造方法。
〔７〕前記トナー母体粒子中における前記変性層状無機鉱物の含有量が、０．１質量％以上５質量％以下であることを特徴とする上記〔５〕又は〔６〕に記載のトナー母体粒子の製造方法。
〔８〕前記有機カチオンが、４級アンモニウムイオンであることを特徴とする上記〔５〕乃至〔７〕のいずれかに記載のトナー母体粒子の製造方法。
〔９〕前記トナー母体粒子の体積平均粒径が、３μｍ以上７μｍ以下であることを特徴とする上記〔１〕乃至〔８〕のいずれかに記載のトナー母体粒子の製造方法。
〔１０〕前記トナー母体粒子の数平均粒径に対する体積粒径の比が、１．０以上１．２以下であることを特徴とする上記〔１〕乃至〔９〕のいずれかに記載のトナー母体粒子の製造方法。
〔１１〕前記トナー母体粒子の平均円形度が、０．９４以上０．９９以下であることを特徴とする上記〔１〕乃至〔１０〕のいずれかに記載のトナー母体粒子の製造方法。
〔１２〕前記トナー母体粒子における粒径が２μｍ以下である粒子の含有量が、１０個数％以下であることを特徴とする上記〔１〕乃至〔１１〕のいずれかに記載のトナー母体粒子の製造方法。
〔１３〕前記トナー母体粒子の形状係数ＳＦ-１が１１０以上２００以下であり、形状係数ＳＦ-２が１１０以上３００以下であることを特徴とする上記〔１〕乃至〔１２〕のいずれかに記載のトナー母体粒子の製造方法。
〔１４〕前記結着樹脂としてポリエステルを含有することを特徴とする上記〔１〕乃至〔１３〕のいずれかに記載のトナー母体粒子の製造方法。
〔１５〕前記結着樹脂中に含有される前記ポリエステルの含有量が、５０質量％以上１００質量％以下であることを特徴とする上記〔１４〕に記載のトナー母体粒子の製造方法。
〔１６〕前記ポリエステルにおけるＴＨＦ可溶分の重量平均分子量が、１０００以上３００００以下であることを特徴とする上記〔１４〕又は〔１５〕に記載のトナー母体粒子の製造方法。
〔１７〕前記ポリエステルのガラス転移点が、３５℃以上６５℃以下であることを特徴とする上記〔１４〕乃至〔１６〕のいずれかに記載のトナー母体粒子の製造方法。
〔１８〕前記第二の液を調製する工程で、前記活性水素基を有する化合物と、前記化合物の活性水素基と反応可能な官能基を有する重合体を反応させることを特徴とする上記〔２〕乃至〔１７〕のいずれかに記載のトナー母体粒子の製造方法。
〔１９〕前記活性水素基と反応可能な官能基を有する重合体が、イソシアネート基を有するポリエステルであることを特徴とする上記〔２〕乃至〔１８〕のいずれかに記載のトナー母体粒子の製造方法。
〔２０〕前記イソシアネート基を有するポリエステルの重量平均分子量が、３０００以上２００００以下であることを特徴とする上記〔１９〕に記載のトナー母体粒子の製造方法。
〔２１〕前記トナー母体粒子のガラス転移点が、４０℃以上７０℃以下であることを特徴とする上記〔１〕乃至〔２０〕のいずれかに記載のトナー母体粒子の製造方法。
【発明の効果】
【００１０】
本発明のトナー母体粒子の製造方法によれば、トナー材料〔結着樹脂及び/又は結着樹脂前駆体(或いは、活性水素基を有する化合物と該化合物の活性水素基と反応可能な官能基を有する重合体)〕を有機溶媒中で溶解又は分散させて調製された第一の液を水系媒体中で乳化又は分散させて５０ｍＰa・秒以上８００ｍＰa・秒以下の粘度（ブルックフィールド粘度計で測定：回転数６０ｒｐｍ、温度２５℃）に制御した第二の液を調製した後、減圧（７０ｋＰa以下）されている管の壁面に沿って略鉛直下向きに液膜として流し、管の壁面を介して液膜流（第二の液）を加熱（母体粒子のガラス転移点以下に維持）して有機溶媒を揮発させる。その際、７０ｋＰa以下に減圧されている管の壁面に該第二の液を液膜にする供給部と、第二の液から前記有機溶媒を揮発させる加熱部との間に断熱部を設けることで、微小ドットの再現性及びクリーニング性に優れるトナーを効率よく製造することが可能となる。
上記製造方法により得られるトナー母体粒子は、小粒径でかつ粒度分布が狭く、低温定着性、耐熱保存性、微小ドットの再現性及びクリーニング性に優れるため、安定した高品質画像を継続的に出力することができる。
【図面の簡単な説明】
【００１１】
【図１】本発明に係るトナー母体粒子の製造方法における有機溶媒を揮発させる工程において用いられる管の一例を示す概略構成図である。
【図２】本発明に係るトナー母体粒子の形状係数ＳＦ-１、形状係数ＳＦ-２を説明するためにトナーの形状を模式的に表した図である。
【図３】本発明に係るトナー母体粒子の製造方法により得られるトナーを用いて画像形成する際に適用できる従来公知の画像形成装置の一例を示す図である。
【図４】比較例における有機溶媒を揮発させる工程に用いた管を示す概略構成図である。
【発明を実施するための形態】
【００１２】
本発明を実施するための形態を図面と共に説明する。
前述のように、本発明におけるトナー母体粒子の製造方法は、少なくとも結着樹脂及び／又は結着樹脂前駆体、着色剤、離型剤を含むトナー材料を有機溶媒中で溶解又は分散させて第一の液を調製する工程と、該第一の液を水系媒体中で乳化又は分散させて、ブルックフィールド粘度計を用いて測定される回転数６０ｒｐｍ、温度２５℃における粘度が５０ｍＰa・秒以上８００ｍＰa・秒以下である第二の液を調製する工程と、該第二の液を７０ｋＰa以下に減圧されている管の壁面に沿って略鉛直下向きに液膜として流し、該液膜流とされた第二の液の温度を前記管の壁面を介して前記母体粒子のガラス転移点以下に維持しつつ加熱する加熱部により、前記有機溶媒を揮発させる工程と、を備え、前記液膜として流す管の排出部分が、該加熱部から突出していることを特徴とするものである。本発明における結着樹脂前駆体としては、例えば、活性水素基に対する反応性を有する重合体と、活性水素基を有する化合物とを挙げることができる。
【００１３】
また、本発明におけるトナー母体粒子の製造方法は、前記結着樹脂前駆体が、活性水素基を有する化合物及び該化合物の活性水素基と反応可能な官能基を有する重合体とからなることを特徴とするものである。さらに、本発明における母体粒子の製造方法は、前記液膜として流す内管の排出部分が突起しており、該第二の液が内管内を流下する線速度をＶ１ｍ/秒、排出される線速度をＶ２ｍ/秒としたときに、次の式（１）
式（１）  Ｖ１≦Ｖ２
を満たすことを特徴とするものである。
また、前記有機溶媒を揮発させる工程が、前記第二の液を７０ｋＰa以下に減圧されている内管の内側壁面に沿って略鉛直下向きに液膜として流し、該液膜流とされた第二の液の温度を、内管と外管の間に熱媒体を供給することによって内管の壁面を介して前記母体粒子のガラス転移点以下に維持しつつ加熱する加熱により、前記有機溶媒を揮発させることを特徴とする。
以降、本発明の「トナー母体粒子」を略して「トナー」と称することがある。
上記本発明のトナーの製造方法により、微小ドットの再現性及びクリーニング性に優れるトナーを効率よく製造することができる。
【００１４】
上記本発明のトナーの製造方法において、第二の液の粘度が５０ｍＰa・秒未満であると、第二の液を管の壁面に沿って略鉛直下向きに流す際に、管の壁面上に液膜が均一に形成されにくくなり、一方、８００ｍＰa・秒を超えると、液膜の膜厚が厚くなり、有機溶媒を効率よく揮発させることが困難になる。
第二の液の粘度は、固形分量（または溶剤量）を調整したり、層状無機化合物の添加量を調整したりすることにより、上記範囲に調整することが可能である。なお、第二の液の固形分量（または溶剤量）の調整だけでも、第二の液の粘度を上記数値範囲に調整することは可能である。しかし、層状無機化合物の添加量はトナー母体粒子の平均円形度にも影響を及ぼすため、第二の液に添加する層状無機化合物の量を調整して、第二の液の粘度と、トナー母体粒子の平均円形度を調整することが好ましい。
すなわち、第二の液の粘度を上記数値範囲に調整するには、まず、第二の液の固形分量（または溶剤量）の調整を行う。更に、母体粒子の平均円形度を調整する為に、層状無機化合物の添加量を調整し、次に第二の液の固形分量（または溶剤量）の調整で、第二の液の粘度調整を行う。
【００１５】
また、管の減圧状態、即ち内圧が７０ｋＰaを超えると、有機溶媒を効率よく揮発させることが困難になる。また、管の壁面に沿って流れる第二の液の温度（管内の温度）が母体粒子のガラス転移点を超えると、第二の液の粒子が、凝集しやすくなり、第二の液の内管排出口で、凝集物が内壁面に蓄積し、有機溶媒を効率よく揮発させることが困難になることがあり、長期間の連続運転した後には管が蓄積物により閉塞し、運転が停止する場合がある。
【００１６】
上記本発明のトナーの製造方法において、第二の液から有機溶媒を揮発させる加熱部の末端に管の下方端部を延長し、加熱部から突出するように排出口を設けることで、第二の液が加熱部の末端に滞留することなく排出される。第二の液が加熱部の末端に滞留すると、加熱部からの熱伝導によって、局所的に著しく温度が上がり、ガラス転移点を超えることで、第二の液の母体粒子が不安定になり、凝集し管の内壁面に蓄積してしまう恐れがある。一般に流体は、流量を一定にすると、配管の径の大きさにより、流速を変える性質があり、配管の断面積が大きくなると、断面積から受ける粘性抵抗が増加し、流速は遅くなることが知られている。とくに、管の壁面に沿って液膜流を形成するのと同時に有機溶媒を揮発させる方法においては、液膜流の速度は、断面積の影響を受けやすいと考えられる。
【００１７】
加熱部の末端部分と第二の液の液膜が流れる管の排出口部分が同一平面にあると、排出口で断面積は急激に変化し、液膜の流速は、急激に低下し、加熱部の末端に拡がり、液滴として滞留しやすくなる。加熱部の末端は、熱媒体により、加熱されており、局所的に高温になっている為、加熱部の末端で、第二の液の温度が上昇し、液滴の粘度が低下し、粒子の表面状態が不安定になり、凝集しやすくなる。母体粒子がガラス転移点を超えると、第二の液の供給部で凝集物が蓄積し、液膜の形成が不安定になり、やがて内管が閉塞する恐れがある。また、凝集物から生成した粗大粒子が、第二の液に混じることにより、小粒径でかつ粒度分布が狭く、低温定着性、耐熱保存性、微小ドットの再現性及びクリーニング性に優れるトナーの調整が困難になるため、安定した高品質画像を継続的に出力することが困難になることがある。
また、凝集物から生成した粘着物が管の末端表面に付着し、熱交換能力が低下し、有機溶媒を効率よく揮発させることができなくなるだけでなく、管の末端表面の付着が厚くなり、液膜の流れを乱し、やがて管の末端を閉塞させ排出が困難になることがある。
第二の液から有機溶媒を揮発させる加熱部の末端に管の下方端部を延長し、加熱部から突出するように排出口を設けることで、第二の液の排出部での凝集物の蓄積を防ぐことができる。
【００１８】
上記本発明のトナーの製造方法において、第二の液から有機溶媒を揮発させる加熱部の末端に管の下方端部を延長し、加熱部から突出するように排出口を設けることで、第二の液が加熱部の末端に滞留することなく、排出される効果と、管を延長し加熱部末端から距離が長くなることで、加熱部からの熱伝導による温度上昇を抑える効果の両方が表れ、凝集物の蓄積が抑えられると考えられる。
突出部は、管の直径の１倍以上が好ましく、更に好ましくは３倍以上が好ましい。突出部が、管の直径の１倍未満であると、液膜の流速は、急激に低下し、加熱部の末端に拡がり、液滴として滞留しやすくなる。加熱部の末端は、熱媒体により、加熱されており、局所的に高温になっている為、加熱部の末端で、第二の液の温度が上昇し、液滴の粘度が低下し、粒子の表面状態が不安定になり、凝集しやすくなる。突出部の長さが長いことの制約は特にないが、直径の２０倍を超えると、装置自体が大きくなり、圧力損失が増えるので好ましくない。
【００１９】
上記本発明のトナーの製造方法において、第二の液から有機溶媒を揮発させる加熱部の末端に管の下方端部を延長し、加熱部から突出するように排出口を設け、第二の液が管の内壁を流下する液膜の線速度をＶ１ｍ/秒、排出される線速度をＶ２ｍ/秒としたとき、排出される線速度Ｖ２ｍ/秒が、内管内を流下する液膜の線速度Ｖ１ｍ/秒と同じ、或はＶ１ｍ/秒よりも大きいことが好ましい。排出される線速度を大きくする方法としては、例えば、排出部の管の径を加熱部の管の径よりも狭くする方法や、管の排出口の内側の表面粗さを、加熱部の管の内側よりも小さくし、平滑性を良くする方法や、排出部の管の材質を変え、線速度を速くする方法などが考えられ、排出される線速度を大きくすることで、加熱部の末端、及び、管の排出口での第二の液の滞留と加熱による凝集物の付着を抑えることが好ましい。
【００２０】
本発明において第二の液膜が流れる管の外側を加熱する方法は、第二の液膜の温度を調節可能な方法であれば特に限定されない。例えば、内管と外管とを設け、該内管の内壁面に第二の液を液膜流として流し、内管と外管との間に熱媒体を供給することによって内管の壁面を介して第二の液の温度を調節し、温度を前記母体粒子のガラス転移点以下に維持しつつ加熱することができる。
【００２１】
また、本発明に係る脱溶剤装置は、上記本発明のトナーの製造方法において使用される脱溶剤装置であり、少なくとも、第二の液の供給部と、加熱部と、収容部とを備え、前記加熱部が、管の外側壁面を加熱することによって管の内側壁面を流れる前記第二の液の液膜を加熱して第二の液に含まれる有機溶媒を揮発させるものであり、前記管の下方端部が、前記加熱部から前記収容部に向かって突出していることを特徴とする。かかる脱溶剤装置において、加熱部が、内管と外管とを備え、該内管と外管の間に供給される熱媒体によって内管の内側壁面を流れる前記第二の液の液膜を加熱するように構成されていることにより、良好に第二の液の温度調節を行うことができる。
【００２２】
図１に、本発明に係るトナーの製造方法における有機溶媒を揮発させる工程において用いられる管の一例（概略構成）を示す。
図１において、脱溶剤装置１は、概略、供給部２、加熱部３、突起部４から構成され、内管１３と、外管１４と、供給口５と、内管排出口９を有する。また、内管１３と外管１４の間には、熱媒体７が供給されており、内管１３の外壁面が加熱されている。さらに、内管１３内は、有機溶媒を揮発させる際には真空ポンプ２２を用いて、７０ｋＰa以下に減圧される。一方、内管１３の上面に設けられた供給口５から前記調製された第二の液を供給することにより、内管１３の内壁面に沿って略鉛直下向きに流れる液膜（液膜流）が形成される。このとき、液膜流とされる第二の液は、内管１３の内壁面を介して母体粒子のガラス転移点以下の温度に制御されているため、母体粒子が、軟化して凝集することなく、第二の液から有機溶媒を効率よく揮発させることができる。また、加熱部３の末端に内管排出口９として、突起部４を設けることで、第二の液から有機溶媒を揮発させるのに必要な熱エネルギーを加熱部３で得た後、内管の末端より第二の液を速やかに排出することができ、第二の液の余分な温度上昇を抑えることが出来る。一方、内管排出口９に突起部４がないと加熱部３の底面で液滴となり滞留し、加熱部３からの熱伝導による温度上昇で液滴が溶着し、長時間仕様すると固着による閉塞が起こりやすくなる。
【００２３】
また、タンク１５は、内管１３と接続されている。このため、第二の液から揮発した有機溶媒と有機溶媒が揮発した後の第二の液は、一旦タンク１５に貯まり、それぞれ気体と液体に分離され、液体は、タンク排出口１６を経由して、排出ポンプ１７により排出される。一方、気体は、蒸気出口１０を経由して、凝縮器１８で、冷却水により凝縮され、凝縮液タンク１９に貯められ、凝縮液排出ポンプ２１により排出される。このとき、真空ポンプ２２、及び圧力調整弁２０により、所望の減圧度に制御され、気液平衡により、脱溶剤温度は制御され、第二の液はガラス転移点を超えることなく、脱溶剤することができる。
【００２４】
前述のように、本発明における第一の液を調製する際にトナー材料として、結着樹脂及び／又は結着樹脂前駆体、あるいは結着樹脂及び／又は活性水素基を有する化合物と該化合物の活性水素基と反応可能な官能基を有する重合体が用いられる。
ここで、活性水素基を有する化合物と該化合物の活性水素基と反応可能な官能基を有する重合体を第一の液に用いる場合、前記活性水素基と反応可能な官能基を有する重合体を、活性水素基を有する化合物と反応させるが、このような反応は、第二の液を調製する工程で進行させることが好ましい。
【００２５】
前記活性水素基と反応可能な官能基を有する重合体は、イソシアネート基を有するポリエステル［以下、プレポリマー（Ａ）という］であることが好ましい。
また、前記活性水素基を有する化合物の活性水素基としては、水酸基（アルコール性水素基及びフェノール性水酸基）、アミノ基、カルボキシル基、メルカプト基等が挙げられるが、アルコール性水酸基、アミノ基が好ましい。
【００２６】
以下、活性水素基と反応可能な官能基を有する重合体として、プレポリマー（Ａ）を用いる場合、及び活性水素基を有する化合物として、アミン類（Ｂ）を用いる場合について説明する。
なお、プレポリマー（Ａ）と、架橋剤及び／又は伸長剤としての、アミン類（Ｂ）を反応させて得られるウレア変性ポリエステルは、高分子量成分の分子量を調節しやすく、乾式トナー、特に、オイルレス低温定着特性（定着用加熱媒体へのオイル塗布機構のない広範な離型性及び定着性）を確保できることから好ましい。中でも、ポリエステルの定着温度域での高流動性及び透明性を維持したまま、オイルレス低温定着特性を確保することができることから、末端が変性されたウレア変性ポリエステルが特に好ましい。
【００２７】
プレポリマー（Ａ）は、例えば、活性水素基を有するポリエステルをポリイソシアネート（ＰＩＣ）と反応させることにより得られる。ポリエステルが有する活性水素基としては、水酸基（アルコール性水素基及びフェノール性水酸基）、アミノ基、カルボキシル基、メルカプト基等が挙げられるが、アルコール性水酸基が好ましい。
【００２８】
活性水素基として、アルコール性水酸基を有するポリエステルは、ポリオール（ＰＯ）とポリカルボン酸（ＰＣ）を重縮合することにより得られる。
ポリオール（ＰＯ）としては、ジオール（ＤＩＯ）及び３価以上のポリオール（ＴＯ）が挙げられ、ジオール（ＤＩＯ）又はジオール（ＤＩＯ）と３価以上のポリオール（ＴＯ）の併用が好ましい。
【００２９】
ジオール（ＤＩＯ）としては、アルキレングリコール（エチレングリコール、１，２−プロピレングリコール、１，３−プロピレングリコール、１，４−ブタンジオール、１，６−ヘキサンジオール等）；アルキレンエーテルグリコール（ジエチレングリコール、トリエチレングリコール、ジプロピレングリコール、ポリエチレングリコール、ポリプロピレングリコール、ポリテトラメチレンエーテルグリコール等）；脂環式ジオール（１，４−シクロヘキサンジメタノール、水素添加ビスフェノールＡ等）；ビスフェノール類（ビスフェノールＡ、ビスフェノールＦ、ビスフェノールＳ等）；前記脂環式ジオールのアルキレンオキサイド（エチレンオキサイド、プロピレンオキサイド、ブチレンオキサイド等）付加物；上記ビスフェノール類のアルキレンオキサイド（エチレンオキサイド、プロピレンオキサイド、ブチレンオキサイド等）付加物等が挙げられ、二種以上併用してもよい。
中でも、炭素数が２〜１２のアルキレングリコール及びビスフェノール類のアルキレンオキサイド付加物が好ましく、ビスフェノール類のアルキレンオキサイド付加物又はビスフェノール類のアルキレンオキサイド付加物と炭素数が２〜１２のアルキレングリコールの併用が特に好ましい。
【００３０】
３価以上のポリオール（ＴＯ）としては、３〜８価又は９価以上の多価脂肪族アルコール（グリセリン、トリメチロールエタン、トリメチロールプロパン、ペンタエリスリトール、ソルビトール等）；３価以上のフェノール類（トリスフェノールＰＡ、フェノールノボラック、クレゾールノボラック等）；３価以上のポリフェノール類のアルキレンオキサイド付加物等が挙げられ、二種以上併用してもよい。
【００３１】
前記ポリカルボン酸（ＰＣ）としては、ジカルボン酸（ＤＩＣ）及び３価以上のポリカルボン酸（ＴＣ）が挙げられ、ジカルボン酸（ＤＩＣ）又はジカルボン酸（ＤＩＣ）と３価以上のポリカルボン酸（ＴＣ）の併用が好ましい。
【００３２】
ジカルボン酸（ＤＩＣ）としては、アルキレンジカルボン酸（コハク酸、アジピン酸、セバシン酸等）；アルケニレンジカルボン酸（マレイン酸、フマル酸等）；芳香族ジカルボン酸（フタル酸、イソフタル酸、テレフタル酸、ナフタレンジカルボン酸等）等が挙げられ、二種以上併用してもよい。中でも、炭素数が４〜２０のアルケニレンジカルボン酸及び炭素数が８〜２０の芳香族ジカルボン酸が好ましい。
【００３３】
３価以上のポリカルボン酸（ＴＣ）としては、炭素数が９〜２０の芳香族ポリカルボン酸（トリメリット酸、ピロメリット酸等）等が挙げられ、二種以上併用してもよい。
なお、ポリカルボン酸（ＰＣ）の代わりに、ポリカルボン酸（ＰＣ）の無水物又は低級アルキルエステル（メチルエステル、エチルエステル、イソプロピルエステル等）を用いてもよい。
【００３４】
アルコール性水酸基を有するポリエステルを合成する際には、テトラブトキシチタネート、ジブチルスズオキサイド等、公知のエステル化触媒の存在下、１５０〜２８０℃に加熱し、必要に応じて減圧しながら生成する水を溜去することが好ましい。このとき、カルボキシル基に対する水酸基の当量比は、通常、１〜２であり、１〜１．５が好ましく、１．０２〜１．３がさらに好ましい。
【００３５】
ポリイソシアネート（ＰＩＣ）としては、脂肪族ポリイソシアネート（テトラメチレンジイソシアネート、ヘキサメチレンジイソシアネート、２，６−ジイソシアナトメチルカプロエート等）；脂環式ポリイソシアネート（イソホロンジイソシアネート、シクロヘキシルメタンジイソシアネート等）；芳香族ジイソシアネート（トリレンジイソシアネート、ジフェニルメタンジイソシアネート等）；芳香脂肪族ジイソシアネート（α，α，α’，α’−テトラメチルキシリレンジイソシアネート等）；イソシアヌレート類；これらをフェノール誘導体、オキシム、カプロラクタム等でブロックしたもの等が挙げられ、二種以上併用してもよい。
【００３６】
アルコール性水酸基を有するポリエステルとポリイソシアネート（ＰＩＣ）を反応させる際には、４０〜１４０℃で反応させることが好ましい。このとき、アルコール性水酸基に対するイソシアネート基の当量比は、通常、１〜５であり、１．２〜４が好ましく、１．５〜２．５がさらに好ましい。この当量比が５を超えると、トナーの低温定着性が低下することがあり、１未満であると、ウレア変性ポリエステルを合成する場合に、ウレア基
の含有量が少なくなり、耐ホットオフセット性が低下することがある。
【００３７】
また、アルコール性水酸基を有するポリエステルとポリイソシアネート（ＰＩＣ）を反応させる際に、必要に応じて、溶媒を添加してもよい。溶媒としては、芳香族溶媒（トルエン、キシレン等）；ケトン類（アセトン、メチルエチルケトン、メチルイソブチルケトン等）；エステル類（酢酸エチル等）；アミド類（ジメチルホルムアミド、ジメチルアセトアミド等）、エーテル類（テトラヒドロフラン等）等のイソシアネートに対して不活性な溶媒が挙げられる。
【００３８】
プレポリマー（Ａ）は、重量平均分子量が３０００〜２００００であることが好ましい。重量平均分子量が３０００未満であると、プレポリマー（Ａ）とアミン類（Ｂ）の反応速度の制御が困難となって、ウレア変性ポリエステルを安定に製造できなくなることがあり、２００００を超えると、プレポリマー（Ａ）とアミン類（Ｂ）の反応が十分に進行せず、耐オフセット性が低下することがある。
【００３９】
プレポリマー（Ａ）中におけるポリイソシアネート（ＰＩＣ）由来の構成成分の含有量は、通常、０．５〜４０質量％であり、１〜３０質量％が好ましく、２〜２０質量％がさらに好ましい。この含有量が０．５質量％未満であると、耐ホットオフセット性が低下すると共に、耐熱保存性と低温定着性が両立できなくなることがあり、４０質量％を超えると、低温定着性が低下することがある。
【００４０】
プレポリマー（Ａ）１分子当たりのイソシアネート基の含有量（平均値）は、通常、１個以上であり、１．５〜３個が好ましく、１．８〜２．５個がさらに好ましい。この含有量が１個未満であると、ウレア変性ポリエステルの分子量が小さくなって、耐ホットオフセット性が低下することがある。
【００４１】
前記アミン類（Ｂ）としては、ジアミン（Ｂ１）、３価以上のポリアミン（Ｂ２）、アミノアルコール（Ｂ３）、アミノメルカプタン（Ｂ４）、アミノ酸（Ｂ５）、これらのアミノ基をブロックしたもの（Ｂ６）等が挙げられ、中でも、ジアミン（Ｂ１）、又はジアミン（Ｂ１）と３価以上のポリアミン（Ｂ２）との併用が好ましい。
【００４２】
ジアミン（Ｂ１）としては、芳香族ジアミン（フェニレンジアミン、ジエチルトルエンジアミン、４，４’−ジアミノジフェニルメタン等）；脂環式ジアミン（４，４’−ジアミノ−３，３’−ジメチルジシクロヘキシルメタン、ジアミノシクロヘキサン、イソホロンジアミン等）；脂肪族ジアミン（エチレンジアミン、テトラメチレンジアミン、ヘキサ
メチレンジアミン等）等が挙げられ、二種以上併用してもよい。
【００４３】
３価以上のポリアミン（Ｂ２）としては、ジエチレントリアミン、トリエチレンテトラミン等が挙げられ、二種以上併用してもよい。
アミノアルコール（Ｂ３）としては、エタノールアミン、ヒドロキシエチルアニリン等が挙げられ、二種以上併用してもよい。
アミノメルカプタン（Ｂ４）としては、アミノエチルメルカプタン、アミノプロピルメルカプタン等が挙げられ、二種以上併用してもよい。
アミノ酸（Ｂ５）としては、アミノプロピオン酸、アミノカプロン酸等が挙げられ、二種以上併用してもよい。
これらのアミノ基をブロックしたもの（Ｂ６）としては、アミン類とケトン類（アセトン、メチルエチルケトン、メチルイソブチルケトン等）から得られるケチミン化合物、オキサゾリジン化合物等が挙げられ、二種以上併用してもよい。
【００４４】
本発明において、変性ポリエステルは、ワンショット法等により製造することができる。例えば、プレポリマー（Ａ）とアミン類（Ｂ）を反応させる際には、必要に応じて、ジブチルスズラウレート、ジオクチルスズラウレート等の公知の触媒を用いてもよい。このとき、反応時間は、例えば、プレポリマー（Ａ）とアミン類（Ｂ）の組み合わせに応じて適宜選択されるが、通常、１０分〜４０時間であり、２〜２４時間が好ましい。反応温度は、通常、０〜１５０℃であり、４０〜９８℃が好ましい。
【００４５】
なお、プレポリマー（Ａ）とアミン類（Ｂ）を反応させる際には、アミノ基に対するイソシアネート基の当量比は、通常、０．５〜２であり、２／３〜１．５が好ましく、５／６〜１．２である。この当量比が２を超える場合及び０．５未満である場合は、ウレア変性ポリエステルの分子量が小さくなり、耐ホットオフセット性が低下することがある。
【００４６】
また、プレポリマー（Ａ）とアミン類（Ｂ）を反応させる際に、必要に応じて、伸長停止剤を用いて、ウレア変性ポリエステルの分子量を調整することができる。
伸長停止剤としては、モノアミン（ジエチルアミン、ジブチルアミン、ブチルアミン、ラウリルアミン等）、これらをブロックしたもの（ケチミン化合物）等が挙げられる。
【００４７】
本発明においては、第一の液を調製する際に、プレポリマー（Ａ）を添加する代わりに、又は、プレポリマー（Ａ）と共に、ウレア変性ポリエステル、ウレタン変性ポリエステル等の変性ポリエステルを添加してもよい。
なお、ウレア変性ポリエステルは、ウレア結合と共にウレタン結合を有していてもよい。ウレア結合に対するウレタン結合のモル比は、通常、０〜９であり、０．２５〜４が好ましく、２／３〜７／３がさらに好ましい。このモル比が９を超えると、耐ホットオフセット性が低下することがある。
【００４８】
なお、プレポリマー（Ａ）とアミン類（Ｂ）を反応させる際には、必要に応じて、溶媒を添加してもよい。溶媒としては、芳香族溶媒（トルエン、キシレン等）；ケトン類（アセトン、メチルエチルケトン、メチルイソブチルケトン等）；エステル類（酢酸エチル等）；アミド類（ジメチルホルムアミド、ジメチルアセトアミド等）、エーテル類（テトラヒドロフラン等）等のイソシアネートに対して不活性な溶媒が挙げられる。
【００４９】
プレポリマー（Ａ）１００質量部に対する溶媒の使用量は、通常、０〜３００質量部であり、０〜１００質量部が好ましく、２５〜７０質量部がさらに好ましい。
また、ウレア変性ポリエステルは、ウレア結合と共にウレタン結合を有していてもよい。ウレア結合に対するウレタン結合のモル比は、通常、０〜９であり、０．２５〜４が好ましく、２／３〜７／３がさらに好ましい。このモル比が９を超えると、耐ホットオフセット性が低下することがある。
【００５０】
変性ポリエステルは、重量平均分子量が、通常、１万以上であり、２万〜１０００万が好ましく、３万〜１００万がさらに好ましい。重量平均分子量が１万未満であると、耐ホットオフセット性が低下することがある。
【００５１】
変性ポリエステルは、第一の液を調製する際に、ポリエステルを添加しない場合、数平均分子量が、通常、２０００〜１５０００であり、２０００〜１００００が好ましく、２０００〜８０００がさらに好ましい。数平均分子量が２０００未満であると、現像された紙が定着ローラへ巻き付くことがあり、１５０００を超えると、低温定着性及びフルカラー装置に用いた場合の光沢性が低下することがある。
【００５２】
本発明においては、第一の液を調製する際に、プレポリマー（Ａ）を添加する代わりに、又は、プレポリマー（Ａ）と共に、ポリエステルを添加することが好ましい。これにより、トナーの耐熱保存性及び低温定着性を両立させることができる。
ポリエステルは、前述と同様にして、ポリオール（ＰＯ）とポリカルボン酸（ＰＣ）を重縮合することにより得られる。
【００５３】
ポリエステルは、ＴＨＦ可溶分の重量平均分子量が１０００〜３００００であることが好ましい。ＴＨＦ可溶分の重量平均分子量が１０００未満であると、オリゴマー成分が増加するため、耐熱保存性が低下することがある。また、ＴＨＦ可溶分の重量平均分子量が３００００を超えると、第一の液を調製する際に、プレポリマー（Ａ）と共に、ポリエステルを添加する場合に、立体障害により、プレポリマー（Ａ）とアミン類（Ｂ）との反応が十分に進行せず、耐オフセット性が低下することがある。
本発明において、数平均分子量及び重量平均分子量は、ＧＰＣ（ゲルパーミエーションクロマトグラフィー）を用いて測定されたポリスチレン換算の分子量である。
【００５４】
前記ポリエステルは、酸価が１〜５０ＫＯＨｍｇ／ｇであることが好ましい。酸価が１ＫＯＨｍｇ／ｇ未満であると、トナーを製造する際に塩基性化合物を添加することによる分散安定効果が得られないことがある。また、第一の液を調製する際に、プレポリマー（Ａ）とアミン類（Ｂ）と共にポリエステルを添加する場合、プレポリマー（Ａ）とアミン類（Ｂ）との反応が進行しやすくなって、製造安定性に問題が生じることがある。一方、酸価が５０ＫＯＨｍｇ／ｇを超えると、第一の液を調製する際に、プレポリマー（Ａ）とアミン類（Ｂ）と共にポリエステルを添加する場合、プレポリマー（Ａ）とアミン類（Ｂ）との反応が十分に進行せず、耐オフセット性が低下することがある。
本発明において、酸価は、ＪＩＳ Ｋ００７０-１９９２に記載の測定方法に準拠して測定することができる。
【００５５】
ポリエステルは、ガラス転移点が３５〜６５℃であることが好ましい。ガラス転移点が３５℃未満であると、トナーの耐熱保存性が低下することがあり、６５℃を超えると、低温定着性が低下することがある。
【００５６】
なお、ウレア変性ポリエステルと、ポリエステルを併用することにより、低温定着性及びフルカラー装置に用いた場合の光沢性を向上させることができる。例えば、プレポリマー（Ａ）とアミン類（Ｂ）を反応させた溶液にポリエステルを溶解させることができる。
また、ウレア変性ポリエステルと、ウレタン変性ポリエステルを併用してもよい。
【００５７】
ウレア変性ポリエステルと、ポリエステルを併用する場合は、低温定着性及び耐ホットオフセット性の面で、ウレア変性ポリエステルは、ポリエステルの少なくとも一部と相溶することが好ましい。このため、ウレア変性ポリエステルのポリエステル成分は、ポリエステルと組成が類似していることが好ましい。
【００５８】
ポリエステルに対するウレア変性ポリエステルの質量比は、通常、５／９５〜８０／２０であり、５／９５〜３０／７０が好ましく、５／９５〜２５／７５がさらに好ましく、７／９３〜２０／８０が特に好ましい。この質量比が５／９５未満であると、耐ホットオフセット性が低下すると共に、耐熱保存性と低温定着性の両立の面で不利になることがあり、８０／２０を超えると、低温定着性が低下することがある。
【００５９】
結着樹脂中に含有されるポリエステルの含有量は、５０〜１００質量％であることが好ましい。この含有量が５０質量％未満であると、トナーの耐熱保存性及び低温定着性の両立が困難になることがある。
【００６０】
本発明において、トナー材料は、金属カチオンの少なくとも一部が有機カチオンでイオン交換されている変性層状無機鉱物をさらに含むことが好ましい。
変性層状無機鉱物は、スメクタイト系の基本結晶構造を有する層状無機鉱物の金属カチオンの一部が有機カチオンでイオン交換されているものであることが好ましい。これにより、母体粒子の形状を制御し、トナーの帯電性能を向上させることができる。
層状無機鉱物としては、特に限定されないが、モンモリロナイト、ベントナイト、バイデライト、ノントロナイト、サポナイト、ヘクトライト等が挙げられ、二種以上併用してもよい。
【００６１】
有機カチオンとしては、特に限定されず、４級アンモニウムイオン、ホスホニウムイオン、イミダゾリウムイオン等が挙げられるが、４級アンモニウムイオンが好ましい。
４級アンモニウムイオンとしては、特に限定されないが、トリメチルステアリルアンモニウムイオン、ジメチルステアリルベンジルアンモニウムイオン、ジメチルオクタデシルアンモニウムイオン、オレイルビス（２−ヒドロキシエチル）メチルアンモニウムイオン等が挙げられる。
【００６２】
本発明においてトナー材料にさらに含むことができる変性層状無機鉱物の市販品としては、ＢＥＮＴＯＮＥ３４、ＢＥＮＴＯＮＥ５２、ＢＥＮＴＯＮＥ３８、ＢＥＮＴＯＮＥ２７、ＢＥＮＴＯＮＥ５７、ＢＥＮＴＯＮＥ ＳＤ１、ＢＥＮＴＯＮＥ ＳＤ２、ＢＥＮＴＯＮＥ ＳＤ３（以上、ＥＬＥＭＥＮＴＩＳ社製）、ＣＲＡＹＴＯＮＥ３４、ＣＲＡＹＴＯＮＥ４０、ＣＲＡＹＴＯＮＥ ＨＴ、ＣＲＡＹＴＯＮＥ２０００、ＣＲＡＹＴＯＮＥ ＡＦ、ＣＲＡＹＴＯＮＥ ＡＰＡ、ＣＲＡＹＴＯＮＥ ＨＹ（以上、ＳＣＰ社製）、エスベン、エスベンＥ、エスベンＣ、エスベンＮＺ、エスベンＮＺ７０、エスベンＷ、エスベンＮ４００、エスベンＮＸ、エスベンＮＸ８０、エスベンＮＯ１２Ｓ、エスベンＮＥＺ、エスベンＮＯ１２、エスベンＷＸ、エスベンＮＥ（以上、ＨＯＪＵＮ社製）、クニビス１１０、クニビス１２０、クニビス１２７（以上、クニミネ工業社製）等が挙げられる。
【００６３】
前記変性層状無機鉱物は、前記第一の液を調製する際に前記結着樹脂との混合物からなる複合体として用いることが好ましい。変性層状無機鉱物と結着樹脂との複合体、即ち、マスターバッチは、変性層状無機鉱物と結着樹脂の混合物に高せん断力を付与して、混合混練することにより得られる。この際、変性層状無機鉱物と結着樹脂の相互作用を高めるために、有機溶媒を用いてもよい。混合混練する際に高せん断力を印加する高せん断分散装置としては、３本ロールミル等を用いることができる。
【００６４】
また、マスターバッチは、フラッシング法を用いて製造してもよい。具体的には、変性層状無機鉱物を含む水性ペーストを、結着樹脂及び有機溶媒と混合混練することにより、変性層状無機鉱物を結着樹脂側に移行させた後、水分と有機溶媒を除去する。フラッシング法を用いると、変性層状無機鉱物のウエットケーキをそのまま用いることができるため、乾燥する必要がない。
【００６５】
変性層状無機鉱物と結着樹脂との複合体中の変性層状無機鉱物の体積平均粒径は、０．１〜０．５５μｍであることが好ましい。体積平均粒径が０．１μｍ未満である場合及び０．５５μｍを超える場合は、トナーの形状及び帯電性能に及ぼす効果が低下することがある。
【００６６】
また、変性層状無機鉱物と結着樹脂との複合体中の変性層状無機鉱物の粒径が１μｍ以上の粒子の含有量が０〜１５体積％であることが好ましい。粒径が１μｍ以上の粒子の含有量が１５体積％を超えると、トナーの形状及び帯電性能に及ぼす効果が低下することがある。
【００６７】
母体粒子中の変性層状無機鉱物の含有量は、０．１〜５質量％であることが好ましい。この含有量が０．１質量％未満であると、トナーの形状及び帯電性能に及ぼす効果が低下することがあり、５質量％を超えると、定着性能が低下することがある。
【００６８】
本発明において、トナー材料として用いられる着色剤としては、公知の染料及び顔料を使用することができ、例えば、カーボンブラック、ニグロシン染料、鉄黒、ナフトールイエローＳ、ハンザイエロー（１０Ｇ、５Ｇ、Ｇ）、カドミウムイエロー、黄色酸化鉄、黄土、黄鉛、チタン黄、ポリアゾイエロー、オイルイエロー、ハンザイエロー（ＧＲ、Ａ、ＲＮ、Ｒ）、ピグメントイエローＬ、ベンジジンイエロー（Ｇ、ＧＲ）、パーマネントイエロー（ＮＣＧ）、バルカンファストイエロー（５Ｇ、Ｒ）、タートラジンレーキ、キノリンイエローレーキ、アンスラザンイエローＢＧＬ、イソインドリノンイエロー、ベンガラ、鉛丹、鉛朱、カドミウムレッド、カドミウムマーキュリレッド、アンチモン朱、パーマネントレッド４Ｒ、パラレッド、ファイセーレッド、パラクロロオルトニトロアニリンレッド、リソールファストスカーレットＧ、ブリリアントファストスカーレット、ブリリアントカーンミンＢＳ、パーマネントレッド（Ｆ２Ｒ、Ｆ４Ｒ、ＦＲＬ、ＦＲＬＬ、Ｆ４ＲＨ）、ファストスカーレットＶＤ、ベルカンファストルビンＢ、ブリリアントスカーレットＧ、リソールルビンＧＸ、パーマネントレッドＦ５Ｒ、ブリリアントカーミン６Ｂ、ポグメントスカーレット３Ｂ、ボルドー５Ｂ、トルイジンマルーン、パーマネントボルドーＦ２Ｋ、ヘリオボルドーＢＬ、ボルドー１０Ｂ、ボンマルーンライト、ボンマルーンメジアム、エオシンレーキ、ローダミンレーキＢ、ローダミンレーキＹ、アリザリンレーキ、チオインジゴレッドＢ、チオインジゴマルーン、オイルレッド、キナクリドンレッド、ピラゾロンレッド、ポリアゾレッド、クロムバーミリオン、ベンジジンオレンジ、ペリノンオレンジ、オイルオレンジ、コバルトブルー、セルリアンブルー、アルカリブルーレーキ、ピーコックブルーレーキ、ビクトリアブルーレーキ、無金属フタロシアニンブルー、フタロシアニンブルー、ファストスカイブルー、インダンスレンブルー（ＲＳ、ＢＣ）、インジゴ、群青、紺青、アントラキノンブルー、ファストバイオレットＢ、メチルバイオレットレーキ、コバルト紫、マンガン紫、ジオキサンバイオレット、アントラキノンバイオレット、クロムグリーン、ジンクグリーン、酸化クロム、ピリジアン、エメラルドグリーン、ピグメントグリーンＢ、ナフトールグリーンＢ、グリーンゴールド、アシッドグリーンレーキ、マラカイトグリーンレーキ、フタロシアニングリーン、アントラキノングリーン、酸化チタン、亜鉛華、リトボン等が挙げられ、二種以上併用してもよい。
母体粒子中の着色剤の含有量は、通常、１〜１５質量％であり、３〜１０質量％が好ましい。
【００６９】
着色剤としては、顔料と樹脂が複合化された複合体、即ち、マスターバッチを用いてもよい。マスターバッチは、顔料と樹脂の混合物に高せん断力を印加して、混合混練することにより得られる。この際、顔料と結着樹脂の相互作用を高めるために、有機溶媒を用いてもよい。混合混練する際に高せん断力を印加する高せん断分散装置としては、３本ロールミル等を用いることができる。
【００７０】
また、マスターバッチは、フラッシング法を用いて製造してもよい。具体的には、顔料を含む水性ペーストを、樹脂及び有機溶媒と混合混練することにより、顔料を結着樹脂側に移行させた後、水分と有機溶媒を除去する。フラッシング法を用いると、顔料のウエットケーキをそのまま用いることができるため、乾燥する必要がない。
【００７１】
マスターバッチを製造する際に用いられる樹脂としては、前述の変性ポリエステル、ポリエステルの他に、ポリスチレン、ポリｐ−クロロスチレン、ポリビニルトルエン等のスチレン及びその置換体の重合体；スチレン−ｐ−クロロスチレン共重合体、スチレン−プロピレン共重合体、スチレン−ビニルトルエン共重合体、スチレン−ビニルナフタリン共重合体、スチレン−アクリル酸メチル共重合体、スチレン−アクリル酸エチル共重合体、スチレン−アクリル酸ブチル共重合体、スチレン−アクリル酸オクチル共重合体、スチレン−メタクリル酸メチル共重合体、スチレン−メタクリル酸エチル共重合体、スチレン−メタクリル酸ブチル共重合体、スチレン−α−クロロメタクリル酸メチル共重合体、スチレン−アクリロニトリル共重合体、スチレン−ビニルメチルケトン共重合体、スチレン−ブタジエン共重合体、スチレン−イソプレン共重合体、スチレン−アクリロニトリル−インデン共重合体、スチレン−マレイン酸共重合体、スチレン−マレイン酸エステル共重合体等のスチレン系共重合体；ポリメチルメタクリレート、ポリブチルメタクリレート、ポリ塩化ビニル、ポリ酢酸ビニル、ポリエチレン、ポリプロピレン、ポリエステル、エポキシ樹脂、エポキシポリオール樹脂、ポリウレタン、ポリアミド、ポリビニルブチラール、ポリアクリル酸樹脂、ロジン、変性ロジン、テルペン樹脂、脂肪族又は脂環族炭化水素樹脂、芳香族系石油樹脂、塩素化パラフィン、パラフィンワックス等が挙げられ、二種以上併用してもよい。
【００７２】
本発明において、トナー材料として用いられる離型剤としては、特に限定されないが、カルナバワックス、綿ロウ、木ロウ、ライスワックス等の植物系ワックス、ミツロウ、ラノリン等の動物系ワックス、オゾケライト、セルシン等の鉱物系ワックス、パラフィン、マイクロクリスタリン、ペトロラタム等の石油ワックス、フィッシャー・トロプシュワックス、ポリエチレンワックス等の合成炭化水素ワックス、エステル、ケトン、エーテル等の合成ワックス等が挙げられ、二種以上併用してもよい。
【００７３】
これら以外の離型剤としては、１２−ヒドロキシステアリン酸アミド、ステアリン酸アミド、無水フタル酸イミド、塩素化炭化水素等の脂肪酸アミド、ポリｎ−ステアリルメタクリレート、ポリｎ−ラウリルメタクリレート等のポリアクリレートの単独重合体又は共重合体（例えば、ｎ−ステアリルアクリレート−エチルメタクリレートの共重合体等）等の低分子量の結晶性高分子、側鎖に長鎖アルキル基を有する結晶性高分子等が挙げられる。
【００７４】
離型剤は、融点が５０〜１２０℃であることが好ましい。これにより、定着ローラにオイル等の離型剤を塗布しない場合の耐ホットオフセット性を向上させることができる。なお、離型剤の融点は、示差走査熱量計（ＤＳＣ）を用いて測定される最大吸熱ピークである。
また、母体粒子中の離型剤の含有量は、１〜２０質量％であることが好ましい。
【００７５】
前記第一の液を調製する際に用いられる有機溶媒は、揮発除去することを考慮すると、沸点が１００℃未満であることが好ましい。このような有機溶媒としては、特に限定されないが、トルエン、キシレン、ベンゼン、四塩化炭素、塩化メチレン、１，２−ジクロロエタン、１，１，２−トリクロロエタン、トリクロロエチレン、クロロホルム、モノクロロベンゼン、ジクロロエチリデン、酢酸メチル、酢酸エチル、メチルエチルケトン、メチルイソブチルケトン等が挙げられ、二種以上併用してもよい。中でも、芳香族系溶媒（トルエン、キシレン等）及びハロゲン化炭化水素（塩化メチレン、１，２−ジクロロエタン、クロロホルム、四塩化炭素）が好ましい。
このとき、結着樹脂及び／又は活性水素基を有する化合物と該化合物の活性水素基と反応可能な官能基を有する重合体が可溶な有機溶媒を使用すると、第一の液の粘度が低下し、トナーの粒度分布を狭くすることができる。
【００７６】
前記第二の液を調製する際に用いられる水系媒体としては、特に限定されないが、水、水と混和可能な溶媒と水の混合溶媒等が挙げられる。水と混和可能な溶媒としては、特に限定されないが、アルコール（メタノール、イソプロパノール、エチレングリコール等）；ジメチルホルムアミド；テトラヒドロフラン；セルソルブ類（メチルセルソルブ等）；低級ケトン類（アセトン、メチルエチルケトン等）等が挙げられる。
【００７７】
第一の液を水系媒体中で乳化又は分散させて第二の液を調製する際には、低速せん断式分散機、高速せん断式分散機、摩擦式分散機、高圧ジェット式分散機、超音波分散機等の公知の分散機を用いることができるが、高速せん断式分散機が好ましい。高速せん断式分散機を使用する場合、回転数は、通常、１０００〜３００００ｒｐｍであり、５０００〜２００００ｒｐｍが好ましい。分散時間は、バッチ方式の場合、通常、０．１〜５分である。
【００７８】
第一の液の固形分１００質量部に対する水系媒体の使用量は、通常、５０〜２０００質量部であり、１００〜１０００質量部が好ましい。水系媒体の使用量が５０質量部未満であると、分散状態が悪くなって、所定の粒径の母体粒子が得られないことがあり、２０００質量部を超えると、経済的でない。
【００７９】
また、水系媒体は、必要に応じて、分散剤を含有してもよい。これにより、第二の液の分散安定性を向上させると共に、トナーの粒度分布を狭くすることができる。分散剤としては、界面活性剤、無機微粒子分散剤、樹脂微粒子分散剤等を用いることができる。
【００８０】
界面活性剤としては、特に限定されないが、アニオン性界面活性剤（アルキルベンゼンスルホン酸塩、α−オレフィンスルホン酸塩、リン酸エステル等）；アミン塩型のカチオン性界面活性剤（アルキルアミン塩、アミノアルコール脂肪酸誘導体、ポリアミン脂肪酸誘導体、イミダゾリン等）；４級アンモニウム塩型のカチオン性界面活性剤（アルキルトリメチルアンモニム塩、ジアルキルジメチルアンモニウム塩、アルキルジメチルベンジルアンモニウム塩、ピリジニウム塩、アルキルイソキノリニウム塩、塩化ベンゼトニウム等）；非イオン性界面活性剤（脂肪酸アミド誘導体、多価アルコール誘導体等）；両性界面活性剤（アラニン、ドデシルジ（アミノエチル）グリシン、ジ（オクチルアミノエチル）グリシン、Ｎ−アルキル−Ｎ，Ｎ−ジメチルアンモニウムベタイン等）が挙げられる。中でも、添加量を非常に少量とすることができるため、フルオロアルキル基を有する界面活性剤が好ましい。
【００８１】
フルオロアルキル基を有するアニオン性界面活性剤としては、炭素数が２〜１０のフルオロアルキルカルボン酸及びその金属塩、パーフルオロオクタンスルホニルグルタミン酸ジナトリウム、３−［ω−フルオロアルキル（Ｃ６〜Ｃ１１）オキシ］−１−アルキル（Ｃ３〜Ｃ４）スルホン酸ナトリウム、３−［ω−フルオロアルカノイル（Ｃ６〜Ｃ８）−Ｎ−エチルアミノ］−１−プロパンスルホン酸ナトリウム、フルオロアルキル（Ｃ１１〜Ｃ２０）カルボン酸及び金属塩、パーフルオロアルキルカルボン酸（Ｃ７〜Ｃ１３）及びその金属塩、パーフルオロアルキル（Ｃ４〜Ｃ１２）スルホン酸及びその金属塩、パーフルオロオクタンスルホン酸ジエタノールアミド、Ｎ−プロピル−Ｎ−（２−ヒドロキシエチル）パーフルオロオクタンスルホンアミド、パーフルオロアルキル（Ｃ６〜Ｃ１０）スルホンアミドプロピルトリメチルアンモニウム塩、パーフルオロアルキル（Ｃ６〜Ｃ１０）−Ｎ−エチルスルホニルグリシン塩、モノパーフルオロアルキル（Ｃ６〜Ｃ１６）エチルリン酸エステル等が挙げられる。
【００８２】
フルオロアルキル基を有するアニオン性界面活性剤の市販品としては、サーフロンＳ-１１１、Ｓ-１１２、Ｓ-１１３（旭硝子社製）、フロラードＦＣ-９３、ＦＣ-９５、ＦＣ−９８、ＦＣ-１２９（住友３Ｍ社製）、ユニダインＤＳ-１０１、ＤＳ-１０２（ダイキン工業社製）、メガファックＦ-１１０、Ｆ-１２０、Ｆ-１１３、Ｆ-１９１、Ｆ-８１２、Ｆ-８３３（大日本インキ社製）、エクトップＥＦ-１０２、１０３、１０４、１０５、１１２、１２３Ａ、１２３Ｂ、３０６Ａ、５０１、２０１、２０４、（トーケムプロダクツ社製）、フタージェントＦ-１００、Ｆ１５０（ネオス社製）等が挙げられる。
【００８３】
フルオロアルキル基を有するカチオン性界面活性剤としては、特に限定されないが、フルオロアルキル基を有する脂肪族１級、２級又は３級アミン酸、パーフルオロアルキル（Ｃ６〜Ｃ１０）スルホンアミドプロピルトリメチルアンモニウム塩等の脂肪族４級アンモニウム塩、ベンザルコニウム塩、塩化ベンゼトニウム、ピリジニウム塩、イミダゾリニウム塩等が挙げられる。
【００８４】
フルオロアルキル基を有するカチオン性界面活性剤の市販品としては、サーフロンＳ-１２１（旭硝子社製）、フロラードＦＣ-１３５（住友３Ｍ社製）、ユニダインＤＳ-２０２（ダイキン工業社製）、メガファックＦ-１５０、Ｆ-８２４（大日本インキ社製）、エクトップＥＦ-１３２（トーケムプロダクツ社製）、フタージェントＦ-３００（ネオス社製）等が挙げられる。
【００８５】
無機微粒子分散剤としては、特に限定されないが、リン酸三カルシウム、炭酸カルシウム、酸化チタン、コロイダルシリカ、ヒドロキシアパタイト等が挙げられる。
【００８６】
樹脂微粒子分散剤としては、特に限定されないが、ＰＭＭＡ微粒子、ポリスチレン微粒子、スチレン−アクリロニトリル共重合体微粒子等が挙げられる。
樹脂微粒子分散剤の市販品としては、ＰＢ−２００Ｈ（花王社製）、ＳＧＰ（総研社製）、テクノポリマーＳＢ（積水化成品工業社製）、ＳＧＰ−３Ｇ（総研社製）、ミクロパール（積水ファインケミカル社製等が挙げられる。
【００８７】
また、無機微粒子分散剤、樹脂微粒子分散剤と、高分子系保護コロイドを併用してもよい。高分子系保護コロイドとしては、特に限定されないが、酸類（アクリル酸、メタクリル酸、α−シアノアクリル酸、α−シアノメタクリル酸、イタコン酸、クロトン酸、フマル酸、マレイン酸、無水マレイン酸等）；水酸基を含有する（メタ）アクリル系単量体（アクリル酸β−ヒドロキシエチル、メタクリル酸β−ヒドロキシエチル、アクリル酸β−ヒドロキシプロビル、メタクリル酸β−ヒドロキシプロピル、アクリル酸γ−ヒドロキシプロピル、メタクリル酸γ−ヒドロキシプロピル、アクリル酸３−クロロ−２−ヒドロキシプロビル、メタクリル酸３−クロロ−２−ヒドロキシプロピル、ジエチレングリコールモノアクリル酸エステル、ジエチレングリコールモノメタクリル酸エステル、グリセリンモノアクリル酸エステル、グリセリンモノメタクリル酸エステル、Ｎ−メチロールアクリルアミド、Ｎ−メチロールメタクリルアミド等）；ビニルアルコール；ビニルアルコールとのエーテル類（ビニルメチルエーテル、ビニルエチルエーテル、ビニルプロピルエーテル等）；ビニルアルコールとカルボン酸のエステル類（酢酸ビニル、プロピオン酸ビニル、酪酸ビニル等）；アクリルアミド、メタクリルアミド、ジアセトンアクリルアミド、これらのメチロール化物；酸クロライド類（アクリル酸クロライド、メタクリル酸クロライド等）；窒素原子又はその複素環を有するもの（ビニルビリジン、ビニルピロリドン、ビニルイミダゾール、エチレンイミン等）等の単独重合体又は共重合体が挙げられる。また、これら以外の高分子系保護コロイドとしては、ポリオキシエチレン系（ポリオキシエチレン、ポリオキシプロピレン、ポリオキシエチレンアルキルアミン、ポリオキシプロピレンアルキルアミン、ポリオキシエチレンアルキルアミド、ポリオキシプロピレンアルキルアミド、ポリオキシエチレンノニルフェニルエーテル、ポリオキシエチレンラウリルフェニルエーテル、ポリオキシエチレンステアリルフェニルエステル、ポリオキシエチレンノニルフェニルエステル等）；セルロース類（メチルセルロース、ヒドロキシエチルセルロース、ヒドロキシプロピルセルロース等）等が挙げられる。
【００８８】
本発明において、第二の液から有機溶媒を揮発除去して母体粒子を形成させた後、洗浄、乾燥することにより、母体粒子を精製することが好ましい。
【００８９】
本発明において、母体粒子は、体積平均粒径が３〜７μｍであることが好ましい。体積平均粒径が３μｍ未満であると、一成分現像剤として用いる場合に、現像ローラへのトナーのフィルミングや、トナーを薄層化するためのブレード等の部材へのトナーの融着が発生することがある。また、二成分現像剤として用いる場合に、現像装置における長期の攪拌により、キャリアの表面にトナーが融着してキャリアの帯電能力を低下させることがある。一方、体積平均粒径が７μｍを超えると、高解像で高画質の画像を形成することが困難になると共に、二成分現像剤として用いる場合に、現像剤中のトナーの収支が行われた場合に、トナーの粒径の変動が大きくなることがある。
【００９０】
また、母体粒子は、数平均粒径に対する体積平均粒径の比が１．０〜１．２であることが好ましい。この比が１．２を超えると、現像時にトナーの挙動にバラツキが発生し、微小ドットの再現性が低下し、高品位な画像が得られないことがある。
なお、母体粒子の体積平均粒径及び数平均粒径は、コールターカウンター法を用いて測定することができる。
【００９１】
本発明において、母体粒子は、粒径が２μｍ以下である粒子の含有量が１０個数％以下であることが好ましい。粒径が２μｍ以下である粒子の含有量が１０個数％を超えると、二成分現像剤として用いる場合に、現像装置における長期の攪拌により、キャリアの表面にトナーが融着してキャリアの帯電能力を低下させることがある。
【００９２】
また、母体粒子は、平均円形度が０．９４〜０．９９であることが好ましい。平均円形度が０．９４未満であると、トナーの形状が球形から離れすぎるため、転写性が低下して高画質画像が得られないことがある。また、平均円形度が０．９９を超えると、感光体や転写ベルトでクリーニング不良が発生し、画像上に汚れが発生することがある。
なお、母体粒子の粒径が２μｍ以下である粒子の含有量及び平均円形度は、フロー式粒子像分析装置を用いて測定することができる。
【００９３】
本発明において、母体粒子は、形状係数ＳＦ-１が１１０〜２００であることが好ましく、１２０〜１８０がさらに好ましい。ＳＦ-１が１１０未満であると、ブレードクリーニングが困難となることがある。一方、ＳＦ-１が２００を超えると、トナーの形状が異形化し、転写の際にトナーの移動がスムースでなくなることに加え、トナーの挙動にバラツキを生じるため、転写効率が低下することがある。さらに、トナーの帯電が不安定となることに加え、トナーがもろくなることがある。その結果、現像剤中で、トナーが微紛化し、現像剤の耐久性が低下する要因となる。
また、母体粒子は、形状係数ＳＦ-２が１１０〜３００であることが好ましい。ＳＦ-２が１１０未満であると、クリーニング性が低下することがあり、３００を超えると、転写性が低下することがある。
【００９４】
なお、形状係数ＳＦ-１及び形状係数ＳＦ-２は、次式（１）、（２）で定義される。図２は、本発明に係る母体粒子を有するトナーの形状係数ＳＦ-１、形状係数ＳＦ-２を説明するためにトナーの形状を模式的に表した図である。
形状係数ＳＦ-１は、トナー形状の丸さの割合を示すものであり、下記式（１）で表される。トナーを２次元平面に投影してできる形状の最大長ＭＸＬＮＧ［図２（ａ）］の二乗を図形面積ＡＲＥＡで除して、１００π／４を乗じた値である。
ＳＦ-１＝｛（ＭＸＬＮＧ）２／ＡＲＥＡ｝×（１００π／４）  ・・・式（１）
ＳＦ-１の値が１００の場合トナーの形状は真球となり、ＳＦ-１の値が大きくなるほど不定形になる。
【００９５】
また、形状係数ＳＦ-２は、トナーの形状の凹凸の割合を示すものであり、下記式（２）で表される。トナーを２次元平面に投影してできる図形の周長ＰＥＲＩ［図２（ｂ）］の二乗を図形面積ＡＲＥＡで除して、１００π／４を乗じた値である。
ＳＦ-２＝｛（ＰＥＲＩ）2／ＡＲＥＡ｝×（１００π／４）  ・・・式（２）
ＳＦ-２の値が１００の場合トナー表面に凹凸が存在しなくなり、ＳＦ-２の値が大きくなるほどトナー表面の凹凸が顕著になる。
【００９６】
一般に、多色現像で転写するフルカラー複写機を用いた場合は、一色現像で転写する白黒複写機を用いた場合と比較して、感光体上のトナー量が増加するため、従来の不定形トナーを用いるだけでは、転写効率を向上させることが困難である。また、従来の不定形トナーを用いると、感光体とクリーニング部材の間、中間転写体とクリーニング部材の間、感光体と中間転写体の間で、ズリ力や摺擦力が発生するために、感光体の表面や中間転写体の表面にトナーの融着やフィルミングが発生して転写効率が低下しやすい。このとき、フルカラー画像を形成する場合、４色のトナー像が均一に転写されにくくなる。さらに、中間転写体を用いると、色ムラやカラーバランスの面で問題が生じやすく、高画質のフルカラー画像を安定して出力することが困難である。本発明のトナーの製造方法を用いて製造されているトナーは、このような問題を解決することができる。
【００９７】
本発明において、母体粒子は、ガラス転移点が４０〜７０℃であることが好ましい。ガラス転移点が４０℃未満であると、現像機内でのブロッキングや感光体へのフィルミングが発生しやすくなることがあり、７０℃を超えると、低温定着性が低下することがある。
【００９８】
また、母体粒子の表面に帯電制御剤を付着固定化したものを、トナーとして、用いてもよい。このとき、母体粒子と帯電制御剤を容器中で回転体を用いて混合する方法が知られているが、本発明においては、容器内壁より突出した固定部材が存在しない容器中で、回転体の周速が４０〜１５０ｍ／秒で混合することが好ましい。
【００９９】
帯電制御剤としては、特に限定されないが、ニグロシン系染料、トリフェニルメタン系染料、クロム含有金属錯体染料、モリブデン酸キレート顔料、ローダミン系染料、アルコキシ系アミン、４級アンモニウム塩（フッ素変性４級アンモニウム塩を含む）、アルキルアミド、リンの単体又は化合物、タングステンの単体又は化合物、フッ素系界面活性剤、サリチル酸金属塩、サリチル酸誘導体の金属塩、銅フタロシアニン、ペリレン、キナクリドン、アゾ系顔料等が挙げられる。これら以外の帯電制御剤としては、スルホン酸基、カルボキシル基、４級アンモニウム塩基等の官能基を有する高分子化合物が挙げられる。
【０１００】
帯電制御剤の市販品としては、ニグロシン系染料のボントロン０３、４級アンモニウム塩のボントロンＰ-５１、含金属アゾ染料のボントロンＳ-３４、オキシナフトエ酸系金属錯体のＥ-８２、サリチル酸系金属錯体のＥ-８４、フェノール系縮合物のＥ-８９（以上、オリエント化学工業社製）、４級アンモニウム塩モリブデン錯体のＴＰ-３０２、ＴＰ-４１５（以上、保土谷化学工業社製）、４級アンモニウム塩のコピーチャージＰＳＹ ＶＰ２０３８、トリフェニルメタン誘導体のコピーブルーＰＲ、４級アンモニウム塩のコピーチャージ ＮＥＧ ＶＰ２０３６、コピーチャージ ＮＸ ＶＰ４３４（以上、ヘキスト社製）、ＬＲＡ-９０１、ホウ素錯体であるＬＲ-１４７（日本カーリット社製）等が挙げられる。
【０１０１】
トナー中の帯電制御剤の含有量は、一義的に限定されるものではないが、通常、母体粒子中の樹脂成分１００質量部に対して、０．１〜１０質量部であり、０．２〜５質量部が好ましい。この含有量が１０質量部を超えると、トナーの帯電性が大きすぎ、主帯電制御剤の効果を減退させ、現像ローラとの静電的吸引力が増大し、トナーの流動性が低下したり、画像濃度が低下したりすることがある。
帯電制御剤は、樹脂との複合体、即ち、マスターバッチとして添加してもよいし、第一の液を調製する際に添加してもよい。
【０１０２】
また、母体粒子の流動性や現像性、帯電性を補助するために、母体粒子に無機微粒子を外添したものを、トナーとして用いることが好ましい。無機微粒子としては、特に限定されないが、シリカ、アルミナ、酸化チタン、チタン酸バリウム、チタン酸マグネシウム、チタン酸カルシウム、チタン酸ストロンチウム、酸化亜鉛、酸化スズ、ケイ砂、クレー、雲母、ケイ灰石、ケイソウ土、酸化クロム、酸化セリウム、ベンガラ、三酸化アンチモン、酸化マグネシウム、酸化ジルコニウム、硫酸バリウム、炭酸バリウム、炭酸カルシウム、炭化ケイ素、窒化ケイ素等が挙げられ、二種以上併用してもよい。このとき、無機微粒子として、疎水性シリカ微粒子と疎水性酸化チタン微粒子を併用することが好ましく、疎水性シリカ微粒子と疎水性酸化チタン微粒子の平均粒径が５０ｎｍ以下であることが特に好ましい。これにより、所望の帯電レベルを得るために現像機の内部でトナーを攪拌混合する際に、トナーから無機微粒子が脱離することを抑制することができる。
【０１０３】
無機微粒子は、平均一次粒子径が５ｎｍ〜２μｍであることが好ましく、５〜５００ｎｍがさらに好ましい。また、無機微粒子は、ＢＥＴ法による比表面積が２０〜５００ｍ2／ｇであることが好ましい。
トナー中の無機微粒子の含有量は、０．０１〜５質量％であることが好ましく、０．０１〜２．０質量％がさらに好ましい。
【０１０４】
本発明のトナーの製造方法を用いて製造されているトナーは、磁性キャリアと混合し、２成分系現像剤として用いることができる。磁性キャリアとトナーの混合比は、キャリア１００質量部に対して、トナー１〜１０質量部であることが好ましい。
磁性キャリアは、粒径が２０〜２００μｍ程度の鉄粉、フェライト粉、マグネタイト粉、磁性樹脂キャリア等の公知のものを用いることができる。
【０１０５】
また、磁性キャリアは、樹脂で被覆されていてもよい。このような樹脂としては、特に限定されないが、アミノ樹脂（尿素−ホルムアルデヒド樹脂、メラミン樹脂、ベンゾグアナミン樹脂、ユリア樹脂、ポリアミド、エポキシ樹脂等）、ポリビニル及びポリビニリデン樹脂（アクリル樹脂、ポリメチルメタクリレート、ポリアクリロニトリル、ポリ酢酸ビニル、ポリビニルアルコール、ポリビニルブチラール、ポリスチレン、スチレンアクリル共重合樹脂等のポリスチレン樹脂、ポリ塩化ビニル等のハロゲン化オレフィン樹脂、ポリエチレン、ポリフッ化ビニル、ポリフッ化ビニリデン、ポリトリフルオロエチレン、ポリヘキサフルオロプロピレン、フッ化ビニリデン−アクリル共重合体、フッ化ビニリデン−フッ化ビニル共重合体、テトラフルオロエチレン−フッ化ビニリデン−非フッ化単量体とのターポリマー等のフルオロターポリマー）、ポリエステル（ポリエチレンテレフタレート、ポリブチレンテレフタレート等）、ポリカーボネート、シリコーン樹脂等が挙げられる。
【０１０６】
また、このような樹脂中には、必要に応じて、導電粉等が含まれていてもよい。導電粉としては、特に限定されないが、金属粉、カーボンブラック、酸化チタン、酸化スズ、酸化亜鉛等が挙げられる。
導電粉は、平均粒径が１μｍ以下であることが好ましい。平均粒径が１μｍを超えると、電気抵抗の制御が困難になることがある。
【０１０７】
また、本発明のトナーの製造方法を用いて製造されているトナーは、磁性キャリアを使用しない１成分系現像剤、即ち、磁性トナー或いは非磁性トナーとしても用いることができる。
【０１０８】
本発明に係るトナーの製造方法により得られるトナーを用いた１成分系現像剤及び２成分系現像剤は、従来公知の画像形成装置を用いて画像を形成する際に適用することができる。
図３は、本発明に係るトナーの製造方法により得られるトナーを用いて画像形成する際に適用できる従来公知の画像形成装置（電子写真式複写機）の一例を示す図である。
図３において、電子写真式複写機１００は、図中Ａ方向に回転する感光体ドラム１１０の周囲に帯電器１２０が配置されており、原稿から読み取った画像に対応したレーザ光１３０が照射される。さらに、感光体ドラム１１０の周囲には、現像装置１４０と、転写装置１５０と、クリーニング装置１６０、除電ランプ１７０及び給紙装置１８０が配置されている。現像装置１４０は、現像ローラ１４１及び１４２と、パドル状攪拌部材１４３と、攪拌部材１４４と、ドクター１４５と、トナー補給部１４６と、補給ローラ１４７を備えている。また、クリーニング装置１６０は、クリーニングブレード１６１とクリーニングブラシ１６２を備えている。なお、現像装置１４０の上下に、現像装置１４０を着脱あるいは支持するためのガイドレール１９１及び１９２が配置されている。
【実施例】
【０１０９】
以下、実施例により本発明を更に説明するが、本発明は、これに限定されるものではない。なお、部は、質量部を意味する。
【０１１０】
［実施例１］
先ず、トナーの製造に必要な樹脂微粒子分散液、ポリエステル、プレポリマー、マスターバッチ（変性層状無機鉱物と樹脂との混合物からなる複合体）、トナー材料分散液、水系媒体をそれぞれ下記により製造した。
【０１１１】
（樹脂微粒子分散液の製造）
撹拌棒及び温度計を設置した反応容器に、水６８３部、メタクリル酸エチレンオキサイド付加物硫酸エステルのナトリウム塩［エレミノールＲＳ-３０（三洋化成工業社製）］１１部、スチレン８３部、メタクリル酸８３部、アクリル酸ブチル１１０部及び過硫酸アンモニウム１部を仕込み、４００ｒｐｍで１５分間撹拌したところ、白色の乳濁液が得られた。次に、系内温度が７５℃になるまで加熱し、５時間反応させた。さらに、１質量％過硫酸アンモニウム水溶液３０部を添加し、７５℃で５時間熟成してビニル系樹脂（スチレン−メタクリル酸−アクリル酸ブチル−メタクリル酸エチレンオキサイド付加物硫酸エステルのナトリウム塩の共重合体）の水性分散液（樹脂微粒子分散液１）を得た。得られた樹脂微粒子分散液１は、ＬＡ-９２０（ＨＯＲＩＢＡ社製）を用いて測定した体積平均粒径が１０５ｎｍであった。また、樹脂微粒子分散液１の一部を乾燥して単離した樹脂は、ガラス転移点が５９℃、重量平均分子量が１５００００であった。
【０１１２】
（ポリエステルの製造）
冷却管、攪拌機及び窒素導入管を設置した反応容器中に、ビスフェノールＡのエチレンオキサイド２モル付加物２２９部、ビスフェノールＡのプロピオンオキサイド３モル付加物５２９部、テレフタル酸２０８部、イソフタル酸４６部及びジブチルスズオキサイド２部を投入し、常圧下、２３０℃で５時間反応させた。次に、１０〜１５ｍｍＨgの減圧下で５時間反応させた後、反応容器中に無水トリメリット酸４４部を添加し、常圧下、１８０℃で２時間反応させて、ポリエステル１を合成した。得られたポリエステル１は、ＴＨＦ可溶分の重量平均分子量が５２００、ガラス転移点が４５℃、酸価が２０ｍｇＫＯＨ／ｇであった。
【０１１３】
（プレポリマーの製造）
冷却管、攪拌機及び窒素導入管を設置した反応容器中に、ビスフェノールＡのエチレンオキサイド２モル付加物７９５部、イソフタル酸２００部、テレフタル酸６５部及びジブチルスズオキサイド２部を投入し、常圧の窒素気流下、２１０℃で８時間反応させた。次に、１０〜１５ｍｍＨｇの減圧下で脱水しながら５時間反応させた後、８０℃まで冷却した。さらに、酢酸エチル１３００部及びイソホロンジイソシアネート１７０部を添加して、２時間反応させて、プレポリマー１を合成した。得られたプレポリマー１は、重量平均分子量が５０００であった。
【０１１４】
（マスターバッチの製造）
水１２００部、４級アンモニウムイオンでイオン交換された変性ベントナイトＢＥＮＴＯＮＥ５７（ＥＬＥＭＥＮＴＩＳ社製）１７４部及び１５７０部のポリエステル１を、ヘンシェルミキサー（三井鉱山社製）を用いて混合した。得られた混合物を、二本ロールを用いて１５０℃で３０分間混練した後、圧延冷却し、パルペライザー（ホソカワミクロン社製）で粉砕して、マスターバッチ１を作製した。マスターバッチ中の変性ベントナイトは、体積平均粒径が０．４μｍ、粒径が１μｍ以上である粒子の含有量が２体積％であった。
【０１１５】
（トナー材料分散液〔第一の液〕の調製）
２３．４部のプレポリマー１、１２３．６部のポリエステル１、２０部のマスターバッチ１及び酢酸エチル８０部を入れて攪拌した。一方、カルナバワックス１５部、カーボンブラック２０部及び酢酸エチル１２０部を、ビーズミルを用いて３０分間分散した。得られた２つの液を混合し、ＴＫ式ホモミキサーを用いて１２０００ｒｐｍで５分間攪拌した後、ビーズミルを用いて１０分間分散した。得られた分散液にイソホロンジアミン２．９部を添加し、ＴＫ式ホモミキサーを用いて１２０００ｒｐｍで５分間攪拌して、トナー材料分散液１を調製した。
【０１１６】
（水系媒体の製造）
イオン交換水５２９．５部、７０部の樹脂微粒子分散液１及びドデシルベンゼンスルホン酸ナトリウム０．５部を入れ、ＴＫ式ホモミキサーを用いて１２０００ｒｐｍで攪拌し、水系媒体１を調製した。
【０１１７】
〔第二の液の調製〕
７２００ｋｇの水系媒体１に４８００ｋｇのトナー材料分散液１、連続的に加え、攪拌しながら反応させて、乳化液１を１２０００ｋｇ得た。得られた乳化液〔第二の液〕は、ブルックフィールド粘度計を用いて測定される回転数６０ｒｐｍ、温度２５℃における粘度が５００ｍＰa・秒であった。また、乳化液中の酢酸エチルの含有量は２０質量％、乳化液中の固形分（有機溶媒を揮発させる前のスラリーの固形分）量は２２質量％であった。
【０１１８】
〔有機溶媒の揮発〕
図１に示した構成の管（脱溶剤装置１）を用いて、上記乳化液〔第二の液〕中の有機溶媒を下記条件により、揮発させた。
内管１３の内壁面の温度を６０℃、内管１３内の圧力を７５ｍｍＨｇ（１０ｋＰa）として、脱溶剤装置１（図１参照）に乳化液１２０００ｋｇ、液温１８℃を供給速度１００ｋｇ／時で供給し、液膜流とされた乳化液の温度を前記管の壁面を介して母体粒子のガラス転移点以下に維持しつつ加熱して酢酸エチルを揮発させた。このとき、内管１３は、伝熱面積（Ｓ）が０．２７ｍ2、内管１３の長さ３ｍ、内管排出部の突起は１０ｃｍ、伝熱面の直径が２８．４ｍｍ、伝熱面の周囲長（Ｌ）が８９．２ｍｍである。また、酢酸エチル揮発工程に要した時間、即ち、乳化液１２０００ｋｇを脱溶剤装置１に供給し始めてから、スラリーが供給され終わるまでの時間は１２０時間であった。脱溶剤工程一段後のスラリーの重量は９８００ｋｇ、スラリー中の酢酸エチルの残存量は５質量％、スラリーの固形分は２９質量％であった。スラリーの温度は４０℃以下であった。
【０１１９】
次に、得られたスラリーの一部をジャケット付タンク中に入れて、ジャケットの温水温度を４５℃として熟成した後、濾別、洗浄、乾燥、風力分級し、球形状の母体粒子を得た。
【０１２０】
得られた母体粒子１００部及び帯電制御剤ボントロンＥＳＦ-１８４（オリエント化学社製）０．２５部をＱ型ミキサー（三井鉱山社製）に仕込み、タービン型羽根の周速を５０ｍ／秒に設定して、２分間混合及び１分間休止を５サイクル行った。次に、疎水性シリカＨ２０００（クラリアントジャパン社製）を０．５部添加し、タービン型羽根の周速を１５ｍ／秒に設定して、３０秒間混合及び１分間休止を５サイクル行って、トナーを作製した。
【０１２１】
実施例１における乳化液〔第二の液〕中の有機溶媒の脱溶媒条件、揮発工程に要した時間、乳化液中の酢酸エチル含有量、乳化液中の固形分〔揮発させる前のスラリーの固形分〕、揮発工程に要した時間、揮発工程後のスラリーの温度、スラリー中の残存酢酸エチル量、揮発工程後のスラリーの固形分、内管排出部の付着、閉塞の有無等をまとめて下記表１に示す。
【０１２２】
［比較例１］
実施例１において、脱溶剤装置の内管排出部の突起部がなく、加熱部の末端と内管排出口が同一平面であること以外は、実施例１に倣って有機溶媒を揮発させトナーを作製した（図４参照）。このとき、酢酸エチル揮発工程に要した時間は２４０時間であり、脱溶剤後のスラリーの重量は約１００００ｋｇ、スラリー中の酢酸エチルの残存量は７質量％、スラリーの固形分は２８質量％であったが、内管１３の加熱部の末端及び、内管排出口供給部の底面にトナー蓄積により、閉塞には至らないが、内管排出口の断面面積の３／５が付着で覆われていた。比較例１における乳化液〔第二の液〕中の有機溶媒の脱溶媒条件等をまとめて実施例１と同様に下記表１に示す。
【０１２３】
【表１】
0005429560.tif 000002
【０１２４】
上記作製した実施例１、及び、比較例１の母体粒子及びトナーに関して下記評価方法により評価した。
ガラス転移点、体積平均粒径（Ｄｖ）、及び体積平均粒径（Ｄｖ）と数平均粒径（Ｄｎ）の比（Ｄｖ／Ｄｎ）、母体粒子における粒径が２μｍ以下である粒子の含有量、母体粒子の平均円形度、母体粒子の形状係数ＳＦ-１、及びＳＦ-２の評価結果を下記表２に示す。
画像濃度、画像粒状性、鮮鋭性、地汚れ、トナー飛散、クリーニング性、帯電安定性、定着性（定着下限温度、定着上限温度）、耐熱保存性の評価結果を下記表３に示す。
なお、表２、３に記載以外の前記「数平均分子量及び重量平均分子量」、「マスターバッチ中の変性層状無機鉱物の体積平均粒径及び粒径が１μｍ以上である粒子の含有量」、「酸価」、「スラリー中の酢酸エチルの残存量」の評価方法に関しても併せて下記に記載する。
【０１２５】
＜数平均分子量及び重量平均分子量＞
ＧＰＣ（ゲルパーミエーションクロマトグラフィー）を用いて、数平均分子量及び重量平均分子量を測定した。具体的には、４０℃のヒートチャンバー中で安定させたカラムに、ＴＨＦを流速１ｍｌ／分で流し、０．０５〜０．６質量％に調製した試料（樹脂）のＴＨＦ溶液を５０〜２００μｌ注入して測定した。なお、試料の分子量は、数種の単分散ポリスチレン標準試料を用いて作成された検量線の対数値とカウント数との関係から算出した。検量線を作成する際には、例えば、分子量が６×１０2、２．１×１０3、４×１０3、１．７５×１０4、５．１×１０4、１．１×１０5、３．９×１０5、８．６×１０5、２×１０6、４．４８×１０6の単分散ポリスチレン標準試料（Ｐressure Ｃhemical社製あるいは東洋ソーダ工業社製）を用いることができる。このとき、少なくとも１０点程度の単分散ポリスチレン標準試料を用いるのが適当である。また、検出器としては、ＲＩ（屈折率）検出器を用いた。
【０１２６】
＜マスターバッチ中の変性層状無機鉱物の体積平均粒径、及び粒径が１μｍ以上である粒子の含有量＞
マスターバッチに使用した樹脂に対する変性層状無機鉱物の質量比が０．１となるように、マスターバッチと樹脂を、分散剤Ｄisperbyk-１６７（ＢＹＫ Ｃhemie社製）が５質量％溶解した酢酸エチル中に投入し、１２時間攪拌した。このとき、マスターバッチと樹脂の総量が全量の５質量％になるように調整した。
得られた試料の粒径を、レーザードップラー粒度分布測定装置nanotrac ＵＰＡ-１５０ＥＸ（日機装社製）を用いて測定した。測定条件を以下に示す。
【０１２７】
分布表示：体積
チャンネル数：５２
測定時間：１５秒
粒子屈折率：１．５４
温度：２５℃
粒子形状：非球形
粘度（ＣＰ）：０．４４１
溶媒屈折率：１．３７
溶媒名：酢酸エチル
なお、測定する試料は、sample Ｌoadingを見ながら、１〜１００に入るように、スポイト、注射器等を使用して酢酸エチルで希釈した。
【０１２８】
＜酸価＞
ＪＩＳ Ｋ００７０-１９９２に記載の測定方法に準拠して酸価を測定した。具体的には、試料（樹脂）０．５ｇ（酢酸エチル可溶成分では０．３ｇ）をトルエン１２０ｍｌに添加して室温（２３℃）で約１０時間撹拌して溶解させた。但し、試料が溶解しない場合は、ジオキサン、テトラヒドロフラン等を用いた。さらに、エタノール３０ｍｌを添加した。
次に、試料の酸価を、電位差自動滴定装置ＤＬ-５３ Ｔitrator（メトラー・トレド社製）、使用電極ＤＧ１１３-ＳＣ（メトラー・トレド社製）及び解析ソフトＬabＸ Ｌight Ｖersion 1.00.000を用いて、２３℃で測定した。なお、装置の校正は、トルエン１２０ｍｌとエタノール３０ｍｌの混合溶媒を使用して行った。測定条件を以下に示す。
【０１２９】
Ｓtir
Ｓpeed［％］２５
Ｔime［ｓ］１５
【０１３０】
ＥＱＰ  titration
Ｔitrant／Ｓensor
Ｔitrant ＣＨ3ＯＮa
Ｃoncentration［mol／Ｌ］０．１
Ｓensor ＤＧ１１５
Ｕnit of measurement ｍＶ
【０１３１】
Ｐredispensing to volume
Ｖolume［ｍＬ］１．０
Ｗait time［ｓ］０
【０１３２】
Ｔitrant addition Ｄynamic
ｄＥ（set）［ｍＶ］８．０
ｄＶ（min）［ｍＬ］０．０３
ｄＶ（max）［ｍＬ］０．５
【０１３３】
Ｍeasure mode Ｅquilibrium controlled
ｄＥ［ｍＶ］０．５
ｄｔ［ｓ］１．０
ｔ（min）［ｓ］２．０
ｔ（max）［ｓ］２０．０
【０１３４】
Ｒecognition
Ｔhreshold １００．０
Ｓteepest jump only Ｎo
Ｒange Ｎo
Ｔendency Ｎone
【０１３５】
Ｔermination
at maximum volume［ｍＬ］１０．０
at potential Ｎo
at slope Ｎo
after number ＥＱＰs Ｙes
ｎ＝１
comb. termination conditions Ｎo
【０１３６】
Ｅvaluation
Ｐrocedure Ｓtandard
Ｐotential １ Ｎo
Ｐotential ２ Ｎo
Ｓtop for reevaluation Ｎo
【０１３７】
＜スラリー中の酢酸エチルの残存量＞
トルエン４ｇをメスフラスコ中に計量して、ＤＭＦで５００ｍＬに希釈し、内標準液を調製した。次に、スラリー１．５ｇをＤＭＦで約５０ｍＬに希釈した後、内標準液１０ｍＬをホールピペットで採取して投入した後、スターラーを用いて、４００ｒｐｍで４分間攪拌した。さらに、得られたスラリー希釈液をガスクロマトグラフＧＣ-２０１０（島津製作所社製）のオートサンプラーにセットし、測定した。測定終了後に、内標準物質のトルエンと酢酸エチルの比率から、内標準法によりスラリー中の酢酸エチルの残存量を算出した。なお、スラリー希釈液の注入量を２．０μＬとした。測定条件を以下に示す。
【０１３８】
試料気化室
注入モード：スプリット
気化室温度：１８０℃
キャリアガス：Ｈｅ
圧力：４０．２ｋＰa
全流量：５６．０ｍＬ／分
カラム流量：１．０４ｍＬ／分
線速度：２０．０ｃｍ／秒
パージ流量：３．０ｍＬ／分
スプリット比：５０．０
【０１３９】
カラム
名称：ＺＢ−５０
液相の膜厚：０．２５μｍ
長さ：３０．０ｍ
内径：０．３２ｍｍＩＤ
カラム上限温度：３４０℃
【０１４０】
カラムオーブン
カラム温度：６０℃
温度プログラム：６０℃ホールド６分→昇温速度６０℃／分→２３０℃ホールド５分
【０１４１】
検出器
検出器温度：２５０℃
メイクアップガス：Ｎ2／Ａir
メイクアップ流量：３０．０ｍＬ／分
Ｎ２流量：４７．０ｍＬ／分
Ａｉｒ流量：４００ｍＬ／分
【０１４２】
＜ガラス転移点＞
Ｒigaku ＴＨＲＭＯＦＬＥＸ ＴＧ８１１０（理学電機社製）を用いて、昇温速度１０℃／分の条件でガラス転移点を測定した。具体的には、まず、アルミ製試料容器に入れた試料（樹脂又は母体粒子）約１０ｍｇをホルダユニットに載せ、電気炉中にセットする。次に、室温から昇温速度１０℃／分で１５０℃まで加熱し、１５０℃で１０分間放置した後、室温まで試料を冷却して１０分間放置する。さらに、窒素雰囲気下、昇温速度１０℃／分で再度１５０℃まで加熱してＤＳＣ測定を行った。ガラス転移点は、ＴＧ-ＤＳＣシステムＴＡＳ-１００（理学電機社製）中の解析システムを用いて、ガラス転移点の近傍の吸熱カーブの接線とベースラインとの接点から算出した。
【０１４３】
＜数平均粒径（Ｄｎ）及び体積平均粒径（Ｄｖ）＞
コールターカウンターＴＡ-II型（コールター社製）を、個数分布及び体積分布を出力するインターフェイス（日科技研社製）及びＰＣ９８０１パーソナルコンピューター（ＮＥＣ社製）と接続して、数平均粒径及び体積平均粒径を測定した。具体的には、まず、電解液ＩＳＯＴＯＮ-II（コールター社製）１００〜１５０ｍｌ中に、界面活性剤（アルキルベンゼンスルホン酸塩）ネオゲンＳＣ−Ａ（第一工業製薬社製）０．１〜５ｍｌを加えた。次に、試料（母体粒子）２〜２０ｍｇを加え、超音波分散器を用いて約１〜３分間分散させた。得られた試料分散液の数平均粒径及び体積平均粒径を、１００μｍアパーチャーを用いて測定した。なお、チャンネルとしては、２．００〜２．５２μｍ；２．５２〜３．１７μｍ；３．１７〜４．００μｍ；４．００〜５．０４μｍ；５．０４〜６．３５μｍ；６．３５〜８．００μｍ；８．００〜１０．０８μｍ；１０．０８〜１２．７０μｍ；１２．７０〜１６．００μｍ；１６．００〜２０．２０μｍ；２０．２０〜２５．４０μｍ；２５．４０〜３２．００μｍ；３２．００〜４０．３０μｍの１３チャンネルを使用し、粒径が２．００〜４０．３０μｍの粒子を測定対象とした。
【０１４４】
＜平均円形度及び粒径が２μｍ以下である粒子の含有量＞
フロー式粒子像分析装置ＦＰＩＡ-２１００及び解析ソフトＦＰＩＡ-２１００ Ｄata Ｐrocessing Ｐrogram for ＦＰＩＡ version００-１０（シスメックス社製）を用いて、平均円形度及び粒径が２μｍ以下である粒子の含有量を測定した。具体的には、まず、ガラス製の１００ｍｌビーカーに１０質量％界面活性剤（アルキルベンゼンスルホン酸塩）ネオゲンＳＣ-Ａ（第一工業製薬社製）０．１〜０．５ｍｌ及び試料（母体粒子）０．１〜０．５ｇを添加し、ミクロスパーテルでかき混ぜた後、イオン交換水８０ｍｌを添加した。得られた分散液を、超音波分散器（本多電子社製）を用いて３分間分散させた際の濃度が５０００〜１５０００個／μｌとなる場合の平均円形度及び粒径が２μｍ以下である粒子の含有量を測定した。
【０１４５】
＜形状係数ＳＦ-１及びＳＦ-２＞
ＦＥ−ＳＥＭ（Ｓ−４２００）（日立製作所社製）を用いて撮影された試料（母体粒子）のＳＥＭ像を３００個無作為にサンプリングし、その画像情報を、インターフェイスを介して、画像解析装置Ｌuzex ＡＰ（ニレコ社製）に導入して解析し、形状係数ＳＦ-１及びＳＦ-２を算出した。
【０１４６】
＜画像濃度＞
デジタルフルカラー複写機imagioＣolor2800（リコー社製）を用い、単色モードで画像面積が５０％の画像チャートを１５００００枚ランニング出力した後、６０００ペーパー（リコー社製）にベタ画像を出力し、ＸＲite（Ｘ-Ｒite社製）を用いて画像濃度を測定した。なお、画像濃度が１．２未満であるものを×、１．２以上１．４未満であるものを△、１．４以上１．８未満であるものを○、１．８以上２．２未満であるものを◎として、判定した。
【０１４７】
＜画像粒状性、鮮鋭性＞
デジタルフルカラー複写機imagioＣolor2800（リコー社製）を用い、単色で写真画像を出力し、画像粒状性、鮮鋭性を目視で評価した。なお、画像粒状性、鮮鋭性がオフセット印刷並みであるものを◎、オフセット印刷よりわずかに悪い程度であるものを○、オフセット印刷よりかなり悪い程度であるものを△、従来の電子写真画像程度（非常に悪い）であるものを×として、判定した。
【０１４８】
＜地汚れ＞
デジタルフルカラー複写機imagioＣolor2800（リコー社製）を用い、単色モードで画像面積が５０％の画像チャートを３００００枚ランニング出力した後、白紙画像を現像中に停止させ、現像後の感光体上の現像剤をテープに転写した。次に、現像剤を転写したテープと未転写のテープの画像濃度の差を、９３８スペクトロデンシトメーター（Ｘ-Ｒite社製）を用いて測定した。なお、画像濃度の差が少なく、地汚れが良好なものから順に、◎、○、△、×の４段階でランク付けした。
【０１４９】
＜トナー飛散＞
デジタルフルカラー複写機imagioＣolor2800（リコー社製）を用い、単色モードで画像面積が５０％の画像チャートを５００００枚ランニング出力した後、機内のトナーの汚染度合いを評価した。なお、トナーの汚染度合いが問題ないレベルのものを○、トナーが見られるものの、使用上問題ないレベルのものを△、著しく汚染しており、問題があるものを×として、判定した。
【０１５０】
＜クリーニング性＞
清掃工程を通過した感光体上の転写残トナーを、スコッチテープ（住友スリーエム社製）を用いて白紙に移した。次に、転写残トナーを移した白紙と移していない白紙の反射濃度を、マクベス反射濃度計ＲＤ５１４型を用いて測定した。なお、反射濃度の差が０．０１未満であるものを○（良好）、０．１以上であるものを×（不良）として、判定した。
【０１５１】
＜帯電安定性＞
温度４０℃、湿度９０％の高温高湿環境又は温度１０℃、湿度１５％の低温低湿環境において、デジタルフルカラー複写機imagioＣolor2800（リコー社製）を用い、単色モードで画像面積が７％の画像チャートを１０００００枚ランニング出力する間に、１０００枚毎に現像剤を一部サンプリングし、ブローオフ法を用いて、トナーの帯電量を測定した。トナーの帯電量の変化が５μＣ／ｇ未満であるものを○、５μＣ／ｇ以上１０μＣ／ｇ未満であるものを△、１０μＣ／ｇ以上であるものを×として、判定した。
なお、トナーの帯電量は、温度２０℃、湿度５０％の環境内で、トナー１０ｇとフェライトキャリア１００ｇをステンレス製ポットの内容積の３割まで入れ、１００ｒｐｍの撹拌速度で１０分間攪拌した後、ＴＢ-２００（東芝ケミカル社製）を用いて測定した。
【０１５２】
＜定着下限温度＞
定着ローラとして、テフロン（登録商標）ローラを使用した複写機ＭＦ２２００（リコー社製）の定着部を改造した装置に、タイプ６２００紙（リコー社製）をセットし、紙送りの線速度を１２０〜１５０ｍｍ／秒、面圧を１．２ｋｇｆ／ｃｍ2、ニップ幅を３ｍｍとし、定着温度を変化させて、複写テストを行った。なお、定着下限温度が１４０℃未満であるものを◎、１４０℃以上１５０℃未満であるものを○、１５０℃以上１６０℃未満であるものを□、１６０℃以上１７０℃未満であるものを△、１７０℃以上であるものを
×として、判定した。
【０１５３】
＜定着上限温度＞
定着ローラとして、テフロン（登録商標）ローラを使用した複写機ＭＦ２２００（リコー社製）の定着部を改造した装置に、タイプ６２００紙（リコー社製）をセットし、紙送りの線速度を５０ｍｍ／秒、面圧を２．０ｋｇｆ／ｃｍ２、ニップ幅を４．５ｍｍとし、定着温度を変化させて、複写テストを行った。なお、定着上限温度が２００℃以上であるものを◎、１９０℃以上２００℃未満であるものを○、１８０℃以上１９０℃未満であるものを□、１７０℃以上１８０℃未満であるものを△、１７０℃未満であるものを×として、判定した。
【０１５４】
＜耐熱保存性＞
トナーを５０℃で８時間保管した後、４２メッシュのふるいを用いて２分間ふるい、金網上のトナーの残存率を測定した。なお、トナーの残存率が３０％以上であるものを×、２０％以上３０％未満であるものを△、１０％以上２０％未満であるものを○、１０％未満であるものを◎として、判定した。
【０１５５】
【表２】
0005429560.tif 000003
【０１５６】
【表３】
0005429560.tif 000004
【０１５７】
表３の結果から、トナー材料を有機溶媒中で溶解又は分散させて調製した第一の液を水系媒体中で乳化又は分散させて、粘度を５０ｍＰa・秒以上８００ｍＰa・秒以下（ブルックフィールド粘度計による回転数６０ｒｐｍ、温度２５℃での測定）に調製した乳化液〔第二の液〕中の有機溶媒を７０ｋＰa以下に減圧されている管内で液膜を母体粒子のガラス転移点以下に維持して加熱して、供給部と加熱部の間に断熱部を設けた本発明の母体粒子を有するトナーはいずれも、優れた前記評価特性を示している。
【０１５８】
一方、実施例１における断熱部をなくし、実施例１に倣って有機溶媒を揮発させた比較例１は、有機溶媒を揮発させる工程で供給部の底面にトナー蓄積による焼き付きが発生し、得られたトナーの画像粒状性、鮮鋭性がオフセット印刷よりかなり悪く、地汚れが悪く、トナー飛散及び定着性が十分ではない結果を示している。
すなわち、本発明の母体粒子を有するトナーの製造方法によれば、微小ドットの再現性及びクリーニング性に優れるトナーを効率よく得ることができる。
【符号の説明】
【０１５９】
１    脱溶剤装置
２    供給部
３    加熱部
４    突起部
５    供給口
６    熱源供給口
７    熱媒体
８    熱源排出口
９    内管排出口
１０    蒸気出口
１１    供給タンク
１２    供給ポンプ
１３    内管
１４    外管
１５    タンク
１６    タンク排出口
１７    排出ポンプ
１８    凝縮器
１９    凝縮液受けタンク
２０    圧力調整弁
２１    凝縮液排出ポンプ
２２    真空ポンプ
１００    電子写真式複写機
１１０    感光体ドラム
１２０    帯電器
１３０    レーザ光
１４０    現像装置
１４１    現像ローラ
１４２    現像ローラ
１４３    パドル状攪拌部材
１４４    攪拌部材
１４５    ドクター
１４６    トナー補給部
１４７    補給ローラ
１５０    転写装置
１６０    クリーニング装置
１６１    クリーニングブレード
１６２    クリーニングブラシ
１７０    除電ランプ
１８０    給紙装置
１９１    ガイドレール
１９２    ガイドレール
【先行技術文献】
【特許文献】
【０１６０】
【特許文献１】特開平９−１５９０３号公報（特許第３４７３１９４号公報）
【特許文献２】特開２００５−４９８５８号公報
【特許文献３】特開２００５−１０７２３号公報（特許第４０３０９３７号公報）
【特許文献４】特開平１１−１３３６６５号公報（特許第３７６２０７５号公報）
【特許文献５】特開平１１−１４９１８０号公報（特許第３７６２０７９号公報）
【特許文献６】特開２０００−２９２９８１号公報
【図１】
0005429560.tif 000005
【図２】
0005429560.tif 000006
【図３】
0005429560.tif 000007
【図４】
0005429560.tif 000008